(57)【要約】感圧接着性物品および方法であって、特に皮膚または同様のデリケートな表面に接着させるために使用するのに好適な、伸張除去（剥離）性接着性物品である。伸張除去性感圧接着剤を選択した結果として、その物品に伸張除去性が生じるのが好ましい。この物品および方法の１つの実施態様においては、除去に際して、粘着剤およびバッキングが層剥離する。この物品および方法のまた別の実施態様においては、そのバッキングには、バッキングの中央部分に位置する予め画定されたタブが含まれる。
2005500133.tif 000002
【特許請求の範囲】
【請求項１】
表面から物品を除去する方法であって、前記方法が：
表面に貼り付けた伸張除去性接着性物品を提供するステップであって、前記物品はバッキングとその上に配置された感圧接着剤層とを含むステップと、
前記物品を前記表面に対して直角ではない方向に沿って、前記表面から前記物品を除去するのに充分なだけ前記接着性物品を伸張させるために引くステップと、を含む方法。
【請求項２】
前記方向が、直角から約２０度以上外れた角度を形成している、請求項７０に記載の方法。
【請求項３】
前記バッキングが予め画定されたタブを含み、前記物品を引くステップが前記予め画定されたタブを引くステップを含む、請求項７０に記載の方法。
【請求項４】
前記予め画定されたタブが、前記バッキングの中央部分に位置している、請求項７２に記載の方法。
【請求項５】
前記物品がその最初の位置からほぼ垂直の方向にまで回転させられる、請求項７０に記載の方法。
【発明の詳細な説明】
【技術分野】
【０００１】
本発明は感圧接着性製品に関し、特に伸張除去（剥離性）性（ｓｔｒｅｔｃｈ  ｒｅｍｏｖａｂｌｅ）接着性物品に関する。好ましくは、そのような物品は、皮膚または同様なデリケートな表面に接着させるのに使用される。伸張除去性は、伸張除去性接着剤、すなわち、充分な内部強度を有していて、たとえバッキングが無くてもそれ自体をつまんで除去することが可能な接着剤を選択した結果として、あるいは、伸張除去性バッキング、すなわち、伸張によって除去するには弱すぎる接着剤を含む構成を可能とするバッキングを選択した結果として、生ずるものである。
【背景技術】
【０００２】
感圧接着性テープおよびその類似物は、皮膚に粘着させる必要があるような各種の広い用途で使用され、そのような用途の例を挙げれば、医療用テープ、創傷または外科用ドレッシング、アスレチックテープ、手術用ドレープ、あるいはセンサー、電極、オストミー用具などのような医療用具を接着させるために使用されるテープやタブなどがある。これら接着剤コート製品のすべてにおいて当てはまる関心事は、使用目的におけるバランスをとる必要があるということであって、その一方では、感圧接着性製品が剥がれ落ちないだけの充分に高いレベルの接着性を備えていることであり、他方では、使用および／または除去時に、その下にある皮膚またはその他のデリケートな表面に与える外傷、損傷または刺激をできるだけ小さくすることである。これらの目標は通常、相反するものである。このような相反する目標のバランスをとろうとして、多くの方法が提案されてきたが、効果的に達成できる製品に対する要望は依然として存在する。
【０００３】
たとえば、高度な伸張性と弾性を有し、フィルムでバッキングした通常粘着性のある感圧接着性テープは、表面の平面に実質的に平行な向きに、長さ方向にテープを伸張することによって表面から容易に除去できることは知られている。そのようなテープでは、フィルムを伸張するにつれて、粘着性能が実質的に消失する。そのようなテープで弾性がありすぎると、伸張力を除いたときに大きな戻りがあり、これは望ましいことではない。さらに、弾性の高いテープでは、伸張力を除いたときに実質的に元の形状に戻ろうとするので、いたずらを見破ったり、衛生上の目的で使い捨てを保証したりする用途では、使用できない。
【発明の開示】
【発明が解決しようとする課題】
【０００４】
そのような、いわゆる「伸張剥離性または伸張除去性（“ｓｔｒｅｔｃｈ  ｒｅｌｅａｓｅ”または“ｓｔｒｅｔｃｈ  ｒｅｍｏｖａｂｌｅ”）」接着剤の構成には、その接着剤の伸張性に典型的にマッチした伸張性を有するバッキングが用いられる。伸張剥離のプロセスでは取るに足らないような強度しか持たないように前処理するか／損傷を与えたバッキングと、伸張剥離のプロセスに実質的に充分に耐えられる接着剤、すなわち伸張剥離性接着剤とを使用することによって、伸張性の異なる別のバッキングを使用することもできる。そのような構成の多くは有用ではあるものの、伸張剥離性接着性物品、特に、皮膚またはその他のデリケートな表面のような表面から大きな疼痛、外傷、損傷または刺激を与えることなく容易に剥離することが可能な接着性物品に対する要望は依然として存在する。
【課題を解決するための手段】
【０００５】
本発明は、バッキングおよびその上に配した感圧接着剤を含む、方法および伸張剥離性接着性物品を提供する。接着剤そのものが伸張剥離性であることが好ましい。その接着剤が皮膚に対して使用するのに好適なものであり、そしてその接着性物品が、たとえば、医療用テープ、創傷または外科用ドレッシング、アスレチックテープ、手術用ドレープ、医療用具たとえばセンサー、電極、オストミー用具などを接着させるために使用するテープまたはタブなどの医療用物品の形態をとっているのが好ましい。
【０００６】
１つの一般的な実施態様において、このバッキングおよび粘着剤は、皮膚（または同様のデリケートな表面）から剥離する際に層剥離するように選択する。典型的かつ好ましくは、これには、同じ引張力をかけたときに、粘着剤層の伸張性の方が、バッキングの伸張性よりも大きくなるように、バッキングと粘着剤とを選択することが含まれる。また別の一般的な実施態様においては、このバッキングに、バッキングの中央部分に位置させた予め画定されたタブ（すなわち、ハンドル）を設けておくが、これは、医療用、非医療用を問わず、広い範囲の各種接着性物品に使用することができる。
【０００７】
この一般的な実施態様の１つに関してより具体的には、本発明は、剥離方法、作製方法、および皮膚から剥離する際に層剥離する医療用物品を提供する。１つの剥離方法は、バッキングとその上に配した伸張剥離性感圧接着剤層とを含む医療用物品を皮膚に接着させるステップと、バッキングから粘着剤層を層剥離させるのに充分な程度にその医療用物品を伸張して、皮膚からその医療用物品を剥離するステップと、を含む。好ましくは、この医療用物品を伸張するステップは、それを粘着させた皮膚の平面に実質的に平行な向きに伸張するステップを含む。同じ引張力をかけたときに、粘着剤層の破断時伸びの方が、バッキングの破断時伸びよりも大きく、好ましくは少なくとも約１０％大きくなるようにバッキングと粘着剤とを選択することが好ましい。
【０００８】
剥離する際に層剥離するように、皮膚から医療用物品を剥離するまた別の方法は、バッキングとその上に配した伸張剥離性感圧接着剤層とを含む医療用物品を皮膚に接着させるステップと、バッキングから粘着剤層を層剥離させるのに充分な程度にその医療用物品を伸張して、皮膚からその医療用物品を剥離するステップと、を含む。この実施態様においては、同じ引張力をかけたときに、粘着剤層の伸張性の方がバッキングの伸張性よりも大きくなるように、バッキングと粘着剤とを選択し、伸張剥離性感圧接着剤層が、その感圧接着剤マトリックスの内部に感圧接着剤マトリックスおよび繊維状補強用物質を含み、そして、その粘着剤層が、引張強さが約０．７ＭＰａ以上であってかつ降伏強さの少なくとも約１５０％であるような、降伏強さおよび引張強さを有している。
【０００９】
層剥離する医療用物品を剥離するまた別の方法は、バッキングとその上に配した伸張剥離性感圧接着剤層とを含む医療用物品を皮膚に接着させるステップと、接着されている皮膚を基準にある方向に伸張して、バッキングから粘着剤層を充分に層剥離させ、皮膚からその物品を剥離するステップと、を含む。この実施態様においては、同じ引張力をかけたときに、粘着剤層の伸張性の方が、バッキングの伸張性よりも大きくなるように、バッキングと粘着剤とを選択し、その伸張剥離性感圧接着剤層には感圧接着剤マトリックスが含まれるが、そのマトリックスには、アクリル酸イソオクチル、アクリル酸２−エチルヘキシルおよびアクリル酸ｎ−ブチルから選択される少なくとも１種のアルキルエステルモノマーならびにアクリル酸およびアクリルアミドから選択される少なくとも１種のコモノマーから誘導されるポリマー、および感圧接着剤マトリックスの中には繊維状補強用物質が含まれ、そして、その粘着剤層が、引張強さが約０．７ＭＰａ以上であってかつ降伏強さの少なくとも約１５０％であるような、降伏強さおよび引張強さを有している。
【００１０】
剥離の際に層剥離する医療用物品を提供し、それがバッキングとその上に配した伸張剥離性感圧接着剤層とを含むのが好ましい。このバッキングおよび粘着剤層は、同じ引張力をかけたときに、粘着剤層の伸張性の方が、バッキングの伸張性よりも大きくなるように選択され、皮膚から剥離するときに粘着剤層とバッキング層が剥離する。層剥離性を向上させるためには、粘着剤層とバッキングが別の相を形成している（すなわち、別の層に存在している）のが好ましい。
【００１１】
剥離に際して層剥離する物品とするためには、この粘着剤層には広い範囲の各種のポリマーを含むことができるが、そのようなポリマーとしてはたとえば、ポリ（メタ）アクリレート（たとえば、アクリル酸イソオクチル、アクリル酸２−エチル−ヘキシルおよびアクリル酸ｎ−ブチルから選択された少なくとも１種のアルキルエステルモノマー、ならびにアクリル酸およびアクリルアミドから選択された少なくとも１種のコモノマーから誘導されるポリマー）またはＡ−Ｂ−Ａブロックコポリマーなどが挙げられる。繊維状補強用物質で強化することもできる。この粘着剤層には、感圧接着剤マトリックス、およびその感圧接着剤マトリックスの内部に繊維状補強用物質を含んでいて、ここでこの粘着剤層が、引張強さが約０．７ＭＰａ以上であってかつ降伏強さの少なくとも約１５０％であるような、降伏強さおよび引張強さを有しているのが好ましい。
【００１２】
本発明は、上述のように、剥離に際して層剥離する医療用物品を作製する方法をさらに提供する。この方法には、バッキングを提供するステップと、同じ引張力をかけたときに、バッキングの上に配した粘着剤層の伸張性の方が、バッキングの伸張性よりも大きくなるように、伸張剥離性感圧接着剤を選択するステップと、皮膚から剥離するときに粘着剤層とバッキングとの層剥離を可能とするような、温度と圧力の条件下でそのバッキングとその感圧接着剤層とを合わせて積層するステップと、が含まれる。
【００１３】
その他の一般的な実施態様に関連して、本発明はまた、剥離方法、作製方法、および前記のバッキングの上に予め画定されたタブを含む物品を提供する。具体的には、本発明は、予め画定されたタブを有するバッキングと、タブのある表面とは反対側のバッキングの主表面の上に配した感圧接着剤層とを含む伸張剥離性接着性物品を提供し、ここで、その予め画定されたタブは、バッキングの中央部分に位置する。この感圧接着剤は伸張剥離性感圧接着剤であるのが好ましい。同じ引張力をかけたときに、粘着剤層の伸びの方が、バッキングの伸びよりも大きくなる、より好ましくは少なくとも約１０％大きくなるように、バッキングと粘着剤層とを選択することがより好ましい。
【００１４】
予め画定されたタブを含む物品とするためには、この粘着剤層には広い範囲の各種のポリマーを含むことができるが、そのようなポリマーとしてはたとえば、ポリ（メタ）アクリレート（たとえば、アクリル酸イソオクチル、アクリル酸２−エチルヘキシルおよびアクリル酸ｎ−ブチルから選択された少なくとも１種のアルキルエステルモノマー、ならびにアクリル酸およびアクリルアミドから選択された少なくとも１種のコモノマーから誘導されるポリマー）またはＡ−Ｂ−Ａブロックコポリマーなどが挙げられる。繊維状補強用物質で強化することもできる。この粘着剤層には、感圧接着剤マトリックス、およびその感圧接着剤マトリックスの内部に繊維状補強用物質を含んでいて、ここでこの粘着剤層が、引張強さが約０．７ＭＰａ以上であってかつ降伏強さの少なくとも約１５０％であるような、降伏強さおよび引張強さを有しているのが好ましい。
【００１５】
このタブは、広い範囲の各種の形状、サイズとすることができ、また、広い範囲の各種の材料から作ることができる。１つの好ましい実施態様においては、このタブにはバッキングの一部および粘着剤層の一部が含まれる。また別の好ましい実施態様においては、このバッキングには、２つの小片（任意に重ね合わせた小片）が含まれていて、好ましくはそのそれぞれが非接着性の末端（すなわち、粘着剤の露出していない末端）を有していてそれが、タブを形作っている。
【００１６】
予め画定されたタブを有する物品の好ましい実施態様においては、本発明は、予め画定されたタブを有するバッキングとその上に配した伸張剥離性感圧接着剤層とを含む伸張剥離性接着性物品を提供し、ここで、その予め画定されたタブはバッキングの中央部分に位置し、さらにここで、そのバッキングおよび粘着剤層は、同じ引張力をかけたときに、粘着剤層の伸張性の方が、バッキングの伸張性よりも大きくなるように選択されている。この粘着剤層には、感圧接着剤マトリックス、およびその感圧接着剤マトリックスの内部に繊維状補強用物質を含んでいるのが好ましいが、ここでこの粘着剤層が、引張強さが約０．７ＭＰａ以上であってかつ降伏強さの少なくとも約１５０％であるような、降伏強さおよび引張強さを有している。
【００１７】
本発明はまた、予め画定されたタブを有する物品を表面から剥離する方法を提供する。この方法には、表面に接着させた、伸張剥離性接着性物品を提供するステップ（ここでその物品には予め画定されたタブを有するバッキングとその上に配した感圧接着剤層とが含まれ、ここでその予め画定されたタブはバッキングの中央部分に位置している）と、そのタブを引いて接着性物品を充分に伸張させてその表面から物品を剥離するステップと、が含まれる。そのタブを引くのは表面に対して直角の方向とし、接着性物品を充分に伸張させてその表面から物品を剥離するようにするのが好ましい。この感圧接着剤は伸張剥離性感圧接着剤であるのが好ましい。より好ましくは、このバッキングおよび粘着剤は、同じ引張力をかけたときに、粘着剤層の伸張性の方が、バッキングの伸張性よりも大きくなるように選択する。
【００１８】
物品を表面から剥離するまた別の方法では、その方法には、表面に接着させた、伸張剥離性接着性物品を提供するステップ（ここでその物品にはバッキングとその上に配した感圧接着剤層とが含まれる）と、そのタブを引くのは表面に対して直角ではない方向とし、接着性物品を充分に伸張させてその表面から物品を剥離するようにするステップと、が含まれる。その方向が、直角から約２０度以上外れた角度を形成しているのが好ましい。その物品が最初の位置からほとん垂直の方向にまで回転させられているのが好ましい。好ましくは、バッキングには予め画定されたタブが含まれていて、また、その物品を引くステップには好ましくはバッキングの中央部分に取り付けた予め画定されたタブを引くステップが含まれる。
【００１９】
医療用物品を作製する方法もまた提供されるが、それには、バッキングの中央部分に位置した予め画定されたタブを有するバッキングを提供するステップと、その予め画定されたタブの面とは反対側のバッキングの主表面に、伸張剥離性感圧接着剤を塗布するステップと、が含まれる。この塗布ステップには、積層、スプレーコーティングなどが含まれていてよい。
【００２０】
本出願においては、下記の用語は、特に断らない限り、以下のように定義する。
【００２１】
「層剥離」または「層剥離する」するという用語は、接着性物品を伸張したときに、粘着剤が少なくともバッキングの一部から分かれる（すなわち、分離する）ことを意味している。
【００２２】
「弾性がある」という用語は、伸張された物品がどの程度元に戻るかということを意味する。弾性がある材料とは、少なくとも１方向に伸張させた後に少なくとも約５０％までは回復するもの、好ましくは少なくとも約６０％まで、より好ましくは少なくとも約７５％まで、そして最も好ましくは伸張させた後に少なくとも約１００％まで回復（すなわち、元の大きさに戻る）ものである。非弾性のまたは弾性のない材料とは、伸張させた後に約５０％未満しか回復しないものである。
【００２３】
「伸張性」という用語は、材料をどれだけ伸長させられるかということを意味する。伸張性のある材料とは、その材料を少なくとも１方向に少なくとも約２０％伸長させても破壊しないものである。特に断らない限り、伸張性とはその長さ方向への材料の伸びとみなす。非伸張性の材料とは、約２０％未満の伸長で破壊してしまうものである。与えられた張力／力での、あるいは破断時のパーセント伸張性（または伸び）は、ＡＳＴＭ  Ｄ３７５９（１９９６）またはＤ５４５９（１９９５）によって作製したプロットを検討することによって測定することができる。
【００２４】
「伸張剥離性」という用語は、感圧接着剤または物品を、引いたり伸ばしたりしたときに（好ましくは、基材表面から３０センチメートル／分の速度および４５度以下の角度で）、その基材の表面に大きな損傷（たとえば引き裂き）を与えることなくかつ、基材の上に裸眼目視で見えるような大きな残留物を残さずに、基材表面から分離されることを意味する。
【００２５】
「実質的に連続な」という用語は、少なくとも０．５センチメートルの長さの粘着剤組成物の試料を長さ方向方向にとった場合に、少なくとも５０％の繊維がその試料中で連続である（すなわち、壊れていない）ことを意味する。
【００２６】
「引張強さ」という用語は、ＡＳＴＭ  Ｄ８８２−９７に従って、クロスヘッド速度１２インチ／分（３０センチメートル／分）で試験したときの、破断時最大引張強さを意味する。
【発明を実施するための最良の形態】
【００２７】
本発明は、伸張剥離性接着性物品、特に、その少なくとも１つの主表面に配した伸張剥離性感圧接着剤層バッキングを含む接着性物品を提供する。この接着性物品は、皮膚またはその他のデリケートな表面に使用してもその皮膚またはその他のデリケートな表面にほとんど損傷を与えることがなく、その表面が皮膚の場合には、その接着性物品を剥離する際にほとんどまたはまったく痛みがないように設計されているのが好ましい。
【００２８】
そのような接着性物品は、好ましくはたとえばガーゼパッドを含むテープ類であって、救急ドレッシング（すなわち、創傷または外科用ドレッシング）として使用される。この接着性物品はその他広い範囲の各種の医療用物品の形態でも使用でき、たとえば医療用テープ、アスレチックテープ、手術用ドレープ、またはたとえばセンサー、電極（たとえば米国特許第５，２１５，０８７号（アンダーソン（Ａｎｄｅｒｓｏｎ）ら）および米国特許第６，１７１，９８５号（ジョセフ（Ｊｏｓｅｐｈ）ら）に開示されているようなもの）、オストミー用具などのような医療用具を貼り付けるためのテープもしくはタブが挙げられる。本発明の接着性物品は、剥離可能ラベル、クーポン、マスキングテープ、おむつの粘着、包装、食品貯蔵容器などに使用されるテープまたはタブなどの形態であってもよい。それらは、いたずらを見破るための用途にも使用でき、具体的には、いったん伸張すると、その接着性物品が元の形状に戻らないようにする。しかしながら、好ましい実施態様は医療用物品である。
【００２９】
一般的に本発明の接着性物品（たとえば、テープ類）は、バッキングから粘着剤層の層剥離を伴うか、または、バッキングの中央部分（好ましくはガーゼパッドの上）に位置させた予め画定されたタブを使用することによって、表面から剥離するように設計する。このような設計によって、特に医療用物品の領域では著しい進歩が得られるが、その理由は、接着性物品（たとえば、バンデージ、テープ）を剥離するときに、その下の皮膚に大きな痛みや刺激や損傷を与えることがないからである。
【００３０】
剥離させる際に層剥離させたければ、粘着剤の伸張性がバッキングの伸張性よりも大きくなるように、バッキングと粘着剤を選択するのが好ましい。粘着剤の破断時伸びがバッキングの破断時伸びよりも少なくとも約１０％は大きいのが好ましい。一般的に、従来からの伸張剥離性接着性物品では、バッキングと伸張剥離性粘着剤は、同時に伸長して効果的に剥離をさせるように選択されていたが、本発明の接着性物品では、粘着剤がバッキングから層剥離するので、伸びにおけるミスマッチが許容される。
【００３１】
層剥離が望ましいようなこれらの実施態様の場合、粘着剤およびバッキングを選択するには、それぞれの伸張性と同時に、それら相互間の結合性およびそれらが粘着する相手の表面との結合性の評価をすることが含まれる。すなわち、粘着剤およびバッキングは、それらが互いに充分に接着し、それを接着させた表面からその接着性物品を剥離するまでは互いに分離することがないように、選択する。伸張性は、材料または構造物を、ＡＳＴＭ  Ｄ３７５９（１９９６）またはＤ５４５９（１９９５）に従ってたとえばインストロン（ＩＮＳＴＲＯＮ）測定機を使用し、既知の引張力で破断点に至るまで引張して測定することによって求めることができる。粘着剤（層）の破断時伸びは好ましくは少なくとも約１００％、より好ましくは少なくとも約３００％、そして最も好ましくは少なくとも約４００％である。粘着剤の破断時伸びが約８００％以下であるのが好ましい。
【００３２】
医療用物品としてのたとえば皮膚のような表面に対する本発明の接着性物品の初期接着力は、好ましくは少なくとも約２０グラム／２．５センチメートル（０．８ニュートン／デシメートル）、より好ましくは少なくとも約４０グラム／２．５センチメートル（１．６Ｎ／ｄｍ）である。この評価には、たとえば、「ＰＳＴＣ−１ピール・アドヒージョン・テスト（Ｐｅｅｌ  Ａｄｈｅｓｉｏｎ  Ｔｅｓｔ）」が使用できるが、これはイリノイ州スコーキー、オールド・オーチャード・ロード５７００（５７００  Ｏｌｄ  Ｏｒｃｈａｒｄ  Ｒｏａｄ、Ｓｋｏｋｉｅ、ＩＬ）にあるプレッシャーセンシティブ・テープ・カウンシル（Ｐｒｅｓｓｕｒｅ−ｓｅｎｓｉｔｉｖｅ  Ｔａｐｅ  Ｃｏｕｎｃｉｌ）のスペシフィケーションズ・アンド・テクニカル・コミッティー（Ｓｐｅｃｉｆｉｃａｔｉｏｎｓ  ａｎｄ  Ｔｅｃｈｎｉｃａｌ  Ｃｏｍｍｉｔｔｅｅ）が作成した試験プロトコールである。
【００３３】
バッキングと粘着剤との間の有効接着力は、ＡＳＴＭ  Ｄ１８７６（１９９５）によって測定することができる。本発明の粘着剤およびバッキング相互の間の初期接着力は、好ましくは少なくとも約１０グラム／２．５センチメートル（０．４ニュートン／デシメートル）、より好ましくは少なくとも約２０グラム／２．５センチメートル（０．８Ｎ／ｄｍ）である。この接着力は、材料の選択だけではなく、積層方法および／またはコーティング方法によっても影響を受ける。たとえば、積層および／またはコーティング条件には、粘着剤層およびバッキングが別の層（すなわち、相）を保持している場合も含まれる。すなわち、界面に個々の連続層を形成させるために積層ステップで粘着剤またはバッキングの溶融が起きることもなく、また、たとえば不織ウェブバッキングの場合に起きるような、粘着剤が変形してバッキングの中に流れ込むということもない。
【００３４】
「層剥離」という用語は、接着性物品を伸張したときに、粘着剤が少なくともバッキングの一部から分かれる（すなわち、分離する）ことを意味している。好ましくは粘着剤がバッキングの面積の少なくとも約５０％から分かれる、より好ましくは粘着剤がバッキングの面積の少なくとも約６０％から、さらにより好ましくは少なくとも約８０％から、そして最も好ましくは少なくとも約９５％から分かれるが、ここで、そのバッキングの面積は、その物品が伸張されて表面から剥離した後に測定したものである。層剥離を達成するためには典型的には、粘着剤の内部（すなわち、構造）強度が、バッキングに対する粘着剤の接着力よりも大きい。層剥離性を向上させるには、たとえば、低圧および／または低温で積層すること、接着性物品を調製する際に通常実施される前処理方法（たとえば、コロナ処理）を使用しないこと、バッキングと粘着剤層との間に低接着性の裏糊（ｂａｃｋｓｉｚｅ）を使用すること、バッキングを粗面化してバッキングと堅い粘着剤との間の接触面積を小さくすること、などの方法が使用できる。
【００３５】
表面から接着性物品を剥離する際に効果的に層剥離させるためには、接着性物品の製造工程における積層温度が、バッキング材料または粘着剤層中のどの補強用材料の軟化温度も超えないようにするのが好ましい。典型的には、溶融温度よりは下であるが軟化温度を超えて積層するのは満足できるものではないが、それは、軟化温度より上で拡散と接着性が顕著に増大するからである。たとえば多くのエチレン酢酸ビニル材料では、溶融温度が約６０℃〜約９０℃、軟化温度が約４０℃〜約７５℃である。
【００３６】
一般的に層剥離は、接着性物品を（伸張する前に）それが接着している表面の平面に実質的に平行な方向で長さ方向に伸張することによって起きるが、ただしこれが相分離を達成させるための必須条件ではない（すなわち、層剥離は、物品をそれが接着している表面から約０度〜約９０度の方向へ引いて伸張することによって起こすことができる）。バッキングと粘着剤とが、層剥離を可能とするのに充分な程度の相異なる伸張性を有しているかどうかを知るための簡単な試験としては、粘着剤構成物の小片（１センチメートル×４センチメートル）を所望の表面、たとえば皮膚、鏡面仕上げのスチールパネルまたはポリプロピレン基材の上に置き、軽く親指で力を加えてこすりつけ、場合によっては、基材表面への接着性が強まるよう少し時間（たとえば、約１０分）放置した上で、所望の速度（たとえば、３０または１５２センチメートル／分）および、所望の角度（好ましくは粘着剤が結合している面から約４５度以内の角度、より好ましくは粘着剤が結合している面に実質的に平行な方向で長さ方向に）に伸張する。次いでこの構成物を目視により、剥離に際してバッキングの面積（伸張後）の少なくとも一部が粘着剤から分かれているかどうかを調べる。バッキングは伸張した後で回復しないこともあり得るので、この評価をする際に使用するバッキングの面積には、伸張剥離プロセスの後のものを用いる。
【００３７】
本発明のいくつかの接着性物品では、伸張剥離によって層剥離が起きるかどうかは別にして、バッキングには、バッキングの中央部分（すなわち、バッキングの長さ方向の中央部分の約８０％）に位置する予め画定されたタブが含まれる。タブを有するそのような接着性物品は、先に述べたように、各種の広い用途において使用することができる。典型的にはこの接着性物品は、（引く前に）その物品が接着されている表面の平面に対して実質的に垂直な方向にタブを引くことによって剥離するが、ただし、これがタブを効果的に機能させるために必須であるという訳ではない（すなわち、タブを、それが接着されている表面から約０度〜約９０度の方向に引くことで、剥離することは可能である）。バッキングの中央部分にタブ（すなわち、ハンドル）があることによって、典型的には、その接着性物品を剥離する際に、末端から創傷の上を横切って剥がすときにしばしば起きる、創傷をこするといったことが無い。タブをバッキングの中央部分に設けることによって、伸びによる力を接着性物品の２つの部分（すなわち、タブの両側の２つの部分）に分散することができれば好ましい。
【００３８】
感圧接着剤
広い範囲の各種の感圧接着剤を、それらが伸張剥離性であるか、または伸張剥離性接着性物品（すなわち、粘着剤構成物）の一部であるならば、本発明のために使用することができる。先に定義したように、粘着剤そのものが伸張剥離性であるのが好ましい。伸張剥離性感圧接着剤は、皮膚に使用するのに適したものであるのが好ましく、たとえば、アクリレートポリマー、天然および合成ゴム、シリコーンポリマー、ポリウレタン、ポリオレフィン、およびポリ（ビニルエーテル）などが挙げられるが、一般論としては文献「医療用粘着剤：皮膚に対して粘着性のある製品の開発のための粘着剤について考察（Ｍｅｄｉｃａｌ  Ａｄｈｅｓｉｖｅｓ：Ａｄｈｅｓｉｖｅ  Ｃｏｎｓｉｄｅｒａｔｉｏｎｓ  ｆｏｒ  Ｄｅｖｅｌｏｐｉｎｇ  Ｓｔｉｃｋ−ｔｏ−Ｓｋｉｎ  Ｐｒｏｄｕｃｔｓ）」（Ａｄｈｅｓｉｖｅ  Ａｇｅ、２０００年１０月号）に記載されているようなものである。
【００３９】
この感圧接着剤は、感圧接着剤的な性質を有するどのような材料であってもよい。感圧接着剤を見分けるための手段としてよく知られているものに、ダールキスト評価基準（Ｄａｈｌｑｕｉｓｔ  ｃｒｉｔｅｒｉｏｎ）がある。この基準では、その１秒クリープコンプライアンスが１×１０-6ｃｍ2／ダインよりも大きい粘着剤を感圧接着剤として定義するが、これについては、ドナタス・サタス（Ｄｏｎａｔａｓ  Ｓａｔａｓ）（編）、「感圧接着剤技術ハンドブック（Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ）第２版」（ファン・ノストランド・ラインホールド（Ｖａｎ  Ｎｏｓｔｒａｎｄ  Ｒｅｉｎｈｏｌｄ）、ニューヨーク州ニューヨーク（Ｎｅｗ  Ｙｏｒｋ、ＮＹ）、１９８９年）第１７２頁に記載されている。別の方法として、１次近似ではモジュラスがクリープコンプライアンスの逆数であるので、感圧接着剤はヤング率が１×１０6ダイン／ｃｍ2未満の粘着剤であると定義することもできる。その他の感圧接着剤を見分ける周知の手段としては、室温において強く永続的な接着性を有するもので、指または手で押さえる以上の力を必要とせずに各種の異種表面に単に接触させるだけでしっかりと接着し、そして、「感圧接着性テープの試験方法（Ｔｅｓｔ  Ｍｅｔｈｏｄｓ  ｆｏｒ  Ｐｒｅｓｓｕｒｅ  Ｓｅｎｓｉｔｉｖｅ  Ａｄｈｅｓｉｖｅ  Ｔａｐｅｓ）」（Ｐｒｅｓｓｕｒｅ  Ｓｅｎｓｉｔｉｖｅ  Ｔａｐｅ  Ｃｏｕｎｃｉｌ、１９９６年）に記載されているように、平滑な表面からは残分を残さずに剥離できるものである。好適な感圧接着剤のまた別の適当な定義は、その室温における貯蔵モジュラスが、２５℃におけるモジュラスと周波数のグラフの上にプロットした以下に記す点によって定義される領域の中に入るものである。すなわち、約０．１ラジアン／秒（０．０１７Ｈｚ）の周波数のときに約２×１０5〜４×１０5ダイン／ｃｍ2の範囲のモジュラス、約１００ラジアン／秒（１７Ｈｚ）の周波数のときに約２×１０6〜８×１０6ダイン／ｃｍ2の範囲のモジュラスの範囲である（たとえば、ドナタス・サタス（Ｄｏｎａｔａｓ  Ｓａｔａｓ）（編）、「感圧接着剤技術ハンドブック（Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ）第２版」（ファン・ノストランド・ラインホールド（Ｖａｎ  Ｎｏｓｔｒａｎｄ  Ｒｈｅｉｎｈｏｌｄ）、ニューヨーク州ニューヨーク（Ｎｅｗ  Ｙｏｒｋ、ＮＹ）、１９８９年）の第１７３頁、図８〜１６参照）。これらの感圧接着剤を見分けるためのどの方法を用いても、本発明の方法において使用するのに好適な感圧接着剤を見分けることができる。
【００４０】
さらに、本発明の接着性物品の感圧接着剤層は、単一の感圧接着剤でできていてもよいし、あるいは、２種以上の感圧接着剤の組み合わせであってもよい。好適な粘着剤は、スチレンブロックコポリマーにおけるような、本来的に伸張性があるものであるか、あるいは、凝集力および伸張性を増加させるために強化したものであってもよい。
【００４１】
本発明の接着性物品には、伸張剥離性感圧接着剤の連続層または不連続層（たとえば、多孔質層）が含まれる。これはたとえば、溶媒コーティング、スクリーン印刷、ローラー印刷、溶融スプレー、ストライプコーティング、またはラミネートプロセス、などによって得ることができる。連続的に粘着剤層に穿孔することによっても多孔性とすることも可能である。感圧接着特性、伸張剥離性感圧接着特性を有している限りにおいては、粘着剤層は広い範囲の各種の厚みをとることができるが、好ましくは約１０マイクロメートル（すなわちミクロン）〜約１０００マイクロメートルの範囲である。
【００４２】
この感圧接着剤は、結束性で通気性のある繊維質不織粘着性ウェブの形態で、互いに密に絡み合った繊維の形態であってもよい。好適な不織ウェブは、溶融吹き出しミクロ繊維ウェブとして作ることができるが、それに使用する装置については、たとえば、ベンテ・ファン・Ａ（Ｗｅｎｔｅ  Ｖａｎ  Ａ．）「超微細熱可塑性繊維（Ｓｕｐｅｒｆｉｎｅ  Ｔｈｅｒｍｏｐｌａｓｔｉｃ  Ｆｉｂｅｒｓ）」（Ｉｎｄｕｓｔｒｉａｌ  Ｅｎｇｉｎｅｅｒｉｎｇ  Ｃｈｅｍｉｓｔｒｙ、第４８巻、第１３４２〜１３４６頁）、ベンテ・ファン・Ａ（Ｗｅｎｔｅ  Ｖａｎ  Ａ．）ら「超微細有機繊維の製造（Ｍａｎｕｆａｃｔｕｒｅ  ｏｆ  Ｓｕｐｅｒｆｉｎｅ  Ｏｒｇａｎｉｃ  Ｆｉｂｅｒｓ）」（Ｎａｖａｌ  Ｒｅｓｅａｒｃｈ  Ｌａｂｏｒａｔｏｒｉｅｓ、レポート第４３６４号、発行１９５４年５月２５日）、および米国特許第３，８４９，２４１号（ブチン（Ｂｕｔｉｎ）ら）、同第３，８２５，３７９号（ローカンプ（Ｌｏｈｋａｍｐ）ら）などに記載されている。これらの極微細な繊維は、溶融吹き出し繊維または吹き出しミクロ繊維（ＢＭＦ）と呼ばれていて、一般には実質的に連続であって、出口ダイオリフィスと捕集表面との間で、繊維を運ばせる部分的に乱流とした空気流によって、ミクロ繊維を絡み合わせることによって結束性のウェブを形成させる。その他の従来からの溶融紡糸のタイプのプロセス、たとえば、繊維を形成させた直後に繊維を収束させてウェブとするスパンボンドプロセスなども、粘着剤層を形成させるために使用することができる。一般にこの繊維は、溶融紡糸タイプのプロセスで形成させると、その直径が１００ミクロン以下、好ましくは５０ミクロン以下である。この繊維を、溶融吹き出しプロセスで作るならば、米国特許第５，１７６，９５２号（ジョセフ（Ｊｏｓｅｐｈ）ら）；同第５，２３２，７７０号（ジョセフ（Ｊｏｓｅｐｈ））；同第５，２３８，７３３号（ジョセフ（Ｊｏｓｅｐｈ）ら）；同第５，２５８，２２０号（ジョセフ（Ｊｏｓｅｐｈ））；または同第５，２４８，４５５号（ジョセフ（Ｊｏｓｅｐｈ）ら）の記載にならって製造することができる。この繊維はまた、スパンボンドプロセスによって製造することもでき、それについては、米国特許第５，６９５，８６８号（マコーマック（ＭｃＣｏｒｍａｃｈ））；同第５，３３６，５５２号（ストラック（Ｓｔｒａｃｋ）ら）；同第５，５４５，４６４号（ストークス（Ｓｔｏｋｅｓ））；同第５，３８２，４００号；同第５，５１２，３５８号（ショウヤー（Ｓｈａｗｙｅｒ）ら）；または同第５，４９８，４６３号（マクドワル（ＭｃＤｏｗａｌｌ）ら）に開示されている。
【００４３】
本発明において有用な感圧接着剤としては、天然ゴム、合成ゴム、スチレンブロックコポリマー、ポリビニルエーテル、ポリ（メタ）アクリレート（ポリアクリレートおよびポリメタクリレートの両方を含む）、ポリオレフィン、およびシリコーンなどをベースにしたものを挙げることができる。この感圧接着剤は、本来的に粘着性を有しているのがよい。所望により、感圧接着剤を形成させるためのベース材料に粘着付与剤を加えてもよい。有用な粘着付与剤としては、たとえば、ロジンエステル樹脂、芳香族炭化水素樹脂、脂肪族炭化水素樹脂およびテルペン樹脂などが挙げられる。特定の用途に合わせて添加できるその他の材料としては、たとえば、オイル、可塑剤、抗酸化剤、紫外線（ＵＶ）安定剤、水素化ブチルゴム、顔料、および硬化剤などが挙げられる。
【００４４】
好適な伸張可能なブロックコポリマーとしては、粘着性を与えたエラストマーを使用して形成させたものが挙げられるが、ここで好適なエラストマーはＡ−Ｂ−Ａタイプのブロックコポリマーで、ここでＡブロックとＢブロックは線状、放射状またはスター状の配位で配置されている。このＡブロックは、モノアルケニルアレーン（好ましくはポリスチレン）ブロックで形成されていて、その分子量は約４０００〜約５０，０００である。Ａブロック含量は、約１０重量パーセント〜約５０重量パーセントであるのが好ましい。その他の好適なＡブロックを、アルファ−メチルスチレン、ｔ−ブチル−スチレンおよびその他の環アルキル化スチレン、およびそれらの混合物などから形成することができる。Ｂブロックはエラストマー性共役ジエンから形成され、一般にポリイソプレン、ポリブタジエンまたはそれらのコポリマーで、その平均分子量が約５０００〜約５００，０００のものである。このＢブロックのジエンは、水素化されていてもよい。Ｂブロック含量は、ブロックコポリマーの約９０パーセント〜約５０パーセントであるのが好ましい。伸張可能なブロックコポリマーのための粘着付与成分は一般に、固形の粘着付与性樹脂、液状の粘着付与剤、可塑剤、またはそれらの混合物である。粘着剤ポリマーに使用される好適な液状の粘着付与剤または可塑剤としては、ナフテンオイル、パラフィンオイル、芳香族オイル、鉱油または低分子量ロジンエステル、ポリテルペン、およびＣ５樹脂などが挙げられる。
【００４５】
好ましい実施態様において、この感圧接着剤は、ポリ（メタ）アクリレートベースのものである（たとえば、ポリメタクリル系またはポリアクリル系感圧接着剤）。ポリ（メタ）アクリル系感圧接着剤は、たとえば、少なくとも１種のアルキルエステルモノマー、たとえば、アクリル酸イソオクチル、アクリル酸イソノニル、アクリル酸２−メチルブチル、アクリル酸２−エチルヘキシル、およびアクリル酸ｎ−ブチルと、任意成分のコモノマー成分たとえば、（メタ）アクリル酸、酢酸ビニル、Ｎ−ビニルピロリドン、（メタ）アクリレート、（メタ）アクリルアミド、ビニルエステル、フマレート、スチレンマクロマー、またはそれらの組み合わせとから誘導される。このポリ（メタ）アクリリック感圧接着剤は、約０〜約２０重量パーセントのアクリル酸と、約１００重量パーセント〜約８０重量パーセントの、アクリル酸イソオクチル、アクリル酸２−エチルヘキシルまたはアクリル酸ｎ−ブチル組成物の少なくとも１種、好ましくはアクリル酸イソオクチルとから誘導するのが好ましい。本発明の特に好ましい実施態様は、約２重量パーセント〜約１０重量パーセントのアクリル酸、約９０重量パーセント〜約９８重量パーセントのアクリル酸イソオクチル、および約２重量パーセント〜約６重量パーセントのスチレンマクロマーから誘導される。
【００４６】
ポリ（メタ）アクリレート感圧接着剤は、各種のフリーラジカル重合プロセスによって合成できるが、そのようなプロセスとしては、溶液重合、放射線重合、バルク重合、分散重合、乳化重合および懸濁重合プロセスなどを挙げることができる。バルク重合法としては、たとえば、米国特許第４，６１９，９７９号（コトノール（Ｋｏｔｎｏｒ）ら）または同第４，８４３，１３４号（コトノール（Ｋｏｔｎｏｒ）ら）に記載されている連続フリーラジカル重合法、米国特許第５，６３７，６４６号（エリス（Ｅｌｌｉｓ））に記載されているバッチ反応器を使用する実質的には断熱での重合法、および国際公開第９６／０７５２２号（ハマー（Ｈａｍｅｒ）ら）に記載されているパッケージにした予備粘着剤組成物を重合させるための方法、なども使用することができる。
【００４７】
本発明のポリ（メタ）アクリレート感圧接着剤には、通常の添加剤、たとえば、粘着付与剤（ウッドロジン、ポリエステルなど）、可塑剤、流動調節剤、中和剤、安定剤、抗酸化剤、充填剤、着色剤などを加えることができる。（メタ）アクリレートコポリマーを調製するのに使用するモノマーとは共重合できない重合開始剤もまた、重合速度および／または架橋を促進させるために使用することができる。これらの添加剤の組込み量は、感圧接着剤の目的とする性質に材料的に悪影響を及ぼさない量とする。典型的には、これらのシステムにはそれらを、組成物の全量を基準にして約０．０５重量パーセント〜約２５重量パーセントの量で混合することができる。
【００４８】
感圧接着剤を補強するための材料
好ましい実施態様においては、感圧接着剤を補強して、粘着剤の内部強度、したがってその伸張性を上げる。このことは、化学的または物理的架橋の利用、より高いガラス転移温度を有する第２のポリマー成分の添加、または非ポリマー系の充填剤（たとえば、炭酸カルシウム、クレー、酸化亜鉛）の添加、または感圧接着剤内への繊維の添加などによって、達成することができる。好適に補強された粘着剤は、国際公開第９７／２３５７７号（ハイデ（Ｈｙｄｅ）ら）および国際公開第９６／２５４６９号（ハイデ（Ｈｙｄｅ）ら）、米国特許第６，０４５，８９５号（ハイデ（Ｈｙｄｅ）ら）、および本出願人の譲受人が同時係属中の米国特許出願第０９／７６４，４７８号（発明の名称：「感圧接着剤および繊維状補強用物質（Ｐｒｅｓｓｕｒｅ  Ｓｅｎｓｉｔｉｖｅ  Ａｄｈｅｓｉｖｅｓ  ａｎｄ  ａ  Ｆｉｂｒｏｕｓ  Ｒｅｉｎｆｏｒｃｉｎｇ  Ｍａｔｅｒｉａｌ）」、出願日：２００１年１月１７日）（代理人整理番号第５５６９４ＵＳＡ１Ａ号）、さらには米国特許出願第０９／８４７，９４２号（発明の名称：「補強用物質を含む感圧接着剤（ＰＲＥＳＳＵＲＥ  ＳＥＮＳＩＴＩＶＥ  ＡＤＨＥＳＩＶＥＳ  ＷＩＴＨ  Ａ  ＲＥＩＮＦＯＲＣＩＮＧ  ＭＡＴＥＲＩＡＬ）」、出願日２００１年５月２日）（代理人整理番号第５６６５４ＵＳＡ３Ａ．００２号）などに開示されている。
【００４９】
補強された感圧接着剤では、その降伏強さが、ＡＳＴＭ  Ｄ８８２−９７に従い、クロスヘッド速度が１２インチ／分（３０センチメートル／分）で測定したときに約０．１ＭＰａ以上であるのが好ましい。特定の実施態様においては、この降伏強さが、ＡＳＴＭ  Ｄ８８２−９７に従い、クロスヘッド速度が１２インチ／分（３０センチメートル／分）で測定したときに約０．２ＭＰａ以上であるのが好ましい。さらに、この補強された感圧接着剤（すなわち、補強された感圧接着剤組成物）では、ＡＳＴＭ  Ｄ８８２−９７に従い、クロスヘッド速度が１２インチ／分（３０センチメートル／分）で測定したときに、その引張強さが降伏強さの少なくとも約１５０％である。
【００５０】
好ましい補強された感圧接着剤のある種の実施態様においては、ＡＳＴＭ  Ｄ８８２−９７に従い、クロスヘッド速度が１２インチ／分（３０センチメートル／分）で測定したときに、その引張強さが約０．７ＭＰａ以上である。好ましい補強された感圧接着剤の特定の実施態様においては、ＡＳＴＭ  Ｄ８８２−９７に従い、クロスヘッド速度が１２インチ／分（３０センチメートル／分）で測定したときに、その引張強さが約０．８ＭＰａ以上である。この粘着剤組成物は、ＡＳＴＭ  Ｄ８８２−９７に従い、クロスヘッド速度が１２インチ／分（３０センチメートル／分）で測定したときに、引張強さが、感圧接着剤単独の引張強さの少なくとも約２倍大きい。
【００５１】
好ましい実施態様では、ＡＳＴＭ  Ｄ８８２−９７に従い、クロスヘッド速度が１２インチ／分（３０センチメートル／分）で測定したときに、補強された感圧接着剤組成物の破断時伸びが、少なくとも約５０％、好ましく約２００％は超え、さらには約３００％より高くてもよい。いくつかの実施態様において、その破断時伸びは約８００％を超える。
【００５２】
好ましい実施態様においてはさらに、ポリプロピレン基材から１５度〜３５度の間の角度で粘着剤組成物を剥離するのに必要な力が、約２０ニュートン／デシメートルよりも小さい。このように剥離のための力が小さいために、基材から粘着剤組成物を容易に剥離することが可能となる。ある種の実施態様においては、そのような角度で基材から粘着剤組成物を剥離するために必要な力は、わずかに約７ニュートン／デシメートルでよい。
【００５３】
感圧接着剤には、各種の補強用材料が使用できる。好ましい実施態様においては、その補強用材料はポリマーである。特定の実施態様においては、その補強用材料はエラストマー性のものである。補強用材料が半晶質のポリマーであるのが好ましい。半晶質のポリマーとは、非晶質領域と結晶質領域の両方を持つものである。多くの特定の実施態様には半晶質のポリマーが含まれるが、そのようなものとしてはたとえば、ポリカプロラクトン（ＰＣＬ）、ポリブテン（ＰＢ）、エチレンと少なくとも１種の他のアルファ−オレフィンモノマーと誘導されるコポリマー（たとえば、ポリ（エチレン−コ−１−アルケン）およびポリ（エチレン−コ−１−アルケン−コ−１−アルケン））、超低密度ポリエチレン（たとえば、ダウ・ケミカル・カンパニー（Ｄｏｗ  Ｃｈｅｍｉｃａｌ  Ｃｏ．）から市販されているアテイン（ＡＴＴＡＮＥ）４２０２）、線状低密度ポリエチレン（たとえば、エクソン・モービル・コーポレーション（Ｅｘｘｏｎ  Ｍｏｂｉｌ  Ｃｏｒｐ．）から市販されているＬＬ−３００３、ＥＣＤ−１２５、３７７Ｄ６０、３６９Ｇ０９、３６３Ｃ３２、３６１Ｃ３３、３５７Ｃ３２、３５０Ｄ６５、３５０Ｄ６４、３５０Ｄ６０、ＬＬ−３０１３およびＬＬ−３００１）、およびそれらを組み合わせたものなどが挙げられる。
【００５４】
好ましい補強用材料はその降伏強さが約２０ＭＰａ未満のものである。その補強用材料の、降伏強さに対比させた引張強さは、降伏強さの約１５０％であるのが好ましい。これらの数値は、ＡＳＴＭ  Ｄ８８２−９７に従い、クロスヘッド速度が１２インチ／分（３０センチメートル／分）で測定したものである。
【００５５】
この補強用材料は、その融点が粘着剤組成物の使用温度より高いのが好ましい。同様に、この補強用材料の融点は、粘着剤組成物、またはその粘着剤組成物を使用して製造したどのような物品の保存温度より高くなければならない。使用温度および保存温度のいずれもが、感圧接着剤の分解温度を超えてはならない。ある種の実施態様においては、この補強用材料の融点は、少なくとも７０℃である。これらに関連する温度はすべて、示差走査熱量測定（ＤＳＣ）で測定できるものである。
【００５６】
本発明の方法での加工温度における、補強用材料の溶融粘度が感圧接着剤の溶融粘度と近いのが特に望ましい。特定の実施態様においては、加工温度における補強用材料の溶融粘度の感圧接着剤の溶融粘度に対する比が、約３未満、好ましくは約１．５未満である。好ましい実施態様においては、特定の押出しパラメーター（たとえば、剪断速度、スクリュー速度、温度など）に応じて、この比は約０．５〜約１．２の間とする。当業者のよく理解するところであるが、溶融粘度はキャピラリー粘度計を使用して測定することができる。
【００５７】
この補強用材料は混合の間は感圧接着剤の中に相溶しない（すなわち、別の相にとどまっている）のが好ましく、それによって、この補強用材料が感圧接着剤中に実質的に均一に分散（すなわち、分布）されることになる。特定の実施態様においては、混合の間にこの補強用材料は実質的に平均直径が約２０マイクロメートル未満、一般には約１０マイクロメートル未満の球状粒子の形状で存在する。
【００５８】
好ましい実施態様においては、この補強用材料は、粘着剤組成物中で実質的に連続な繊維として存在している。具体的には、本発明の１つの態様においては、この繊維は、感圧接着剤のマトリックスの長さ方向で少なくとも約０．５センチメートルの間、好ましくは約２〜約５センチメートルの間、より好ましくは約８センチメートルの間は破壊されていない。本発明の他の態様においては、この実質的に連続な繊維の最大直径は一般に、約０．０５マイクロメートル〜約５マイクロメートル、好ましくは約０．１マイクロメートル〜約１マイクロメートルである。本発明のまた別の態様においては、実質的に連続な繊維のアスペクト比（すなわち、長さの直径に対する比）が約１０００より大きい。
【００５９】
そのような好適な補強された感圧接着剤はさらに、本出願人の譲受人が同時係属中の米国特許出願第０９／７６４，４７８号（発明の名称：「感圧接着剤および繊維状補強用物質（Ｐｒｅｓｓｕｒｅ  Ｓｅｎｓｉｔｉｖｅ  Ａｄｈｅｓｉｖｅｓ  ａｎｄ  ａ  Ｆｉｂｒｏｕｓ  Ｒｅｉｎｆｏｒｃｉｎｇ  Ｍａｔｅｒｉａｌ）」、出願日：２００１年１月１７日）（代理人整理番号第５５６９４ＵＳＡ１Ａ号）、さらには米国特許出願第０９／８４７，９４２号（発明の名称：「補強用物質を含む感圧接着剤（ＰＲＥＳＳＵＲＥ  ＳＥＮＳＩＴＩＶＥ  ＡＤＨＥＳＩＶＥＳ  ＷＩＴＨ  Ａ  ＲＥＩＮＦＯＲＣＩＮＧ  ＭＡＴＥＲＩＡＬ）」、出願日２００１年５月２日）（代理人整理番号第５６６５４ＵＳＡ３Ａ．００２号）などに記載されている。特に好適な補強された感圧接着剤は、米国特許出願第０９／８４７，９４２号（発明の名称：「補強用物質を含む感圧接着剤（ＰＲＥＳＳＵＲＥ  ＳＥＮＳＩＴＩＶＥ  ＡＤＨＥＳＩＶＥＳ  ＷＩＴＨ  Ａ  ＲＥＩＮＦＯＲＣＩＮＧ  ＭＡＴＥＲＩＡＬ）」、出願日２００１年５月２日）（代理人整理番号第５６６５４ＵＳＡ３Ａ．００２号）の実施例１および２に従って作ることができるが、ただし、８５％の感圧接着剤と１５％のイグザクト（ＥＸＡＣＴ）４０２３（メタロセン触媒を使用して製造したエチレン／ブチレンコポリマーで、テキサス州ヒューストン（Ｈｏｕｓｔｏｎ、ＴＸ）のエクソン・ケミカル・カンパニー（ＥＸＸＯＮ  Ｃｈｅｍｉｃａｌ  Ｃｏ．）から入手可能）を使用し、坪量（ｂａｓｉｓ  ｗｅｉｇｈｔ）を１平方メートルあたり５０ｇとする。
【００６０】
バッキング
広い範囲の各種の材料を、バッキングの形成のために使用することができる。このバッキングは、引き裂き性はあってもなくても、弾性であっても非弾性（ｉｎｅｌａｓｔｉｃ）であっても、伸張性であっても非伸張性であったも、多孔質であっても非多孔質であってもよい。バッキングは、単一層または多層のフィルム、不織フィルム、多孔質フィルム、フォーム状フィルムおよび前述のものの組み合わせの形状をとることができる。バッキングはさらに、充填材料、たとえば充填フィルム（たとえば、炭酸カルシウム充填ポリオレフィン）などから調製することもできる。
【００６１】
フィルムバッキングは、公知のどのような成膜方法で作製してもよく、そのような方法としては、たとえば、押出し、共押出し、溶媒キャスティング、発泡、不織材料技術などが挙げられる。バッキングは、広い範囲の各種の厚みとすることができるが、ただし、それは加工可能であるための充分な無傷性（ｉｎｔｅｇｒｉｔｙ）を有し、好ましくはタブを形成するかまたはそれにタブを取り付けることが可能であり、その厚みは好ましくは約１０マイクロメートル（すなわち、ミクロン）〜約２５０マイクロメートルとする。
【００６２】
天然または合成繊維から作製したウェブまたはそれらの混合物を使用することもできる。織布または不織布材料を用いることができるが、ほとんど用途では不織布が好ましい。溶融吹き出しまたはスパンボンド技術を採用して、そのような不織ウェブを作製することも可能である。不織ウェブは、ニューヨーク州マセドン（Ｍａｃｅｄｏｎ、ＮＹ）のランド・コーポレーション（Ｒａｎｄｏ  Ｃｏｒｐｏｒａｔｉｏｎ）からのランド・ウェッバー（Ｒａｎｄｏ  Ｗｅｂｂｅｒ）エア・レイ（ａｉｒ−ｌａｙｉｎｇ）機またはカード機を使用して調製することも可能である。
【００６３】
バッキング基材が積層の形態をとっている場合には、粘着性バンデージ製品のための吸収剤層（たとえば、ガーゼパッド）などの追加の構成要素を使用することもできる。吸収剤層を使用するならば、それらは典型的には薄く、密着性や形状適合性があり、曲げることが可能で、その物品の有する伸張剥離性特性を妨害しないが、ただし、吸収剤層には伸張性は有っても無くてもよい。
【００６４】
積層の場合には、１層または複数の追加の層があってもよいが、それらは通気性は有しながらも液体不透過性のフィルムであるのがよい。典型的には、このフィルムは最外層（すなわち、トップ層）とする。フィルム材料の例を挙げれば、ポリウレタン、ポリオレフィン、メタロセンポリオレフィン、ポリエステル、ポリアミド、ポリエーテルエステル、およびＡ−Ｂ−Ａ型のブロックコポリマー、たとえばシェル・ケミカル・カンパニー（Ｓｈｅｌｌ  Ｃｈｅｍｉｃａｌ  Ｃｏ．）から入手可能なクラトン（ＫＲＡＴＯＮ）コポリマーなどがある。この最外層は、たとえば外部環境から入ってくるような流体を実質的に透過させないフィルムであって、しかも水蒸気は透過させて、この接着性物品が（典型的には、少なくとも約５００ｇ／ｍ2／日の水蒸気透過速度（ＭＶＴＲ）を有する通気性であるのが好ましい。
【００６５】
好適なフィルムバッキングとしては、ミネソタ州セントポール（Ｓｔ．Ｐａｕｌ、  ＭＮ）のミネソタ・マイニング・アンド・マニュファクチャリング・カンパニー（Ｍｉｎｎｅｓｏｔａ  Ｍｉｎｉｎｇ  ａｎｄ  Ｍａｎｕｆａｃｔｕｒｉｎｇ  Ｃｏｍｐａｎｙ）のパーソナル・ケア・アンド・リレーテッド・プロダクツ・ディビジョン（Ｐｅｒｓｏｎａｌ  Ｃａｒｅ  ａｎｄ  Ｒｅｌａｔｅｄ  Ｐｒｏｄｕｃｔｓ  Ｄｉｖｉｓｉｏｎ）から入手可能な３．５ミル（８９ミクロン）の溝付き弾性体（ｆｌｕｔｅｄ  ｅｌａｓｔｉｃ）（製品番号ＸＭＥ０１−０３８、ハイ・ストレッチ・フルーテッド・ストレッチ・アクチベーテッド・エラスチック（Ｈｉｇｈ  Ｓｔｒｅｔｃｈ  Ｆｌｕｔｅｄ  Ｓｔｒｅｔｃｈ  Ａｃｔｉｖａｔｅｄ  Ｅｌａｓｔｉｃ））を挙げることができる。そのような材料は、米国特許第米国特許第５，４６２，７０８号（スウェンソン（Ｓｗｅｎｓｏｎ）ら）の実施例７に従って作ることができるが、ただし以下の点で異なる、すなわち、コア組成物には、クラトン（ＫＲＡＴＯＮ）１６５７に代えてシェル・オイル・カンパニー（Ｓｈｅｌｌ  Ｏｉｌ  Ｃｏ．）からの商品名クラトン（ＫＲＡＴＯＮ）１１１４として入手可能なブロックコポリマーと、１０％ＰＳ−６１５に代えて、ダウ・ケミカル・カンパニー（Ｄｏｗ  Ｃｈｅｍｉｃａｌ  Ｃｏ．）から商品名ＰＳ−６７８Ｃとして入手可能な３０％スチレンとを含み、スキン組成物には、ＰＰ１０２４に代えて、ダウ・ケミカル・カンパニー（Ｄｏｗ  Ｃｈｅｍｉｃａｌ  Ｃｏ．）から商品名ＥＲＤ１０５７として入手可能なポリプロピレンを含み、Ｃ／Ｓ比が５ではなく６であり、そして、米国特許第５，４６２，７０８号第１０列、第２１〜３８行に記載されているような層剥離プロセスを含まない。
【００６６】
このバッキングには場合によっては繊維を含めることも可能で、それは吸収性があっても非吸収性であってもよく、そして、典型的にはそれらは非吸水性である。本発明のバッキング基材に有用な繊維構造は、多層形態、コーティング形態、および固体均一形態とすることができる。好適な多層繊維は、コアと、ポリオレフィン、ポリエステル、ポリアミドおよびポリウレタンから選択された１種または複数のポリマーからなる外層とを有しているのが好ましい。好適なコーティング繊維は、共有結合させるか、埋め込むか、付着させたコーティングを有するポリマーから作ったコアを有しているのが好ましい。均一繊維は、上記のポリマーのいずれかから作るのが好ましい。それらの繊維は、公知の織り、編み、あるいは不織布技術を用いてバッキングの中に組み入れることができる。好適なそのようなバッキングは、たとえば米国特許第５，６１３，９４２号（ルキャスト（Ｌｕｃａｓｔ）ら）に開示されている。
【００６７】
好ましい実施態様においては、このバッキングは、少なくとも１種の感圧接着剤の領域または層と、少なくとも１種の非感圧性接着剤の領域または層とを有する結束性の多成分繊維から形成されるが、これについては、米国特許第６，１０７，２１９号（ジョセフ（Ｊｏｓｅｐｈ）ら）に記載がある。また別の好ましい実施態様においては、このバッキングは、テキサス州アービング（Ｉｒｖｉｎｇ、ＴＸ）のキンバリー・クラーク（Ｋｉｍｂｅｒｌｙ  Ｃｌａｒｋ）から入手可能な溶融吹き出ししたポリプロピレンウェブである。
【００６８】
典型的には、不織布テープバッキングを形成する繊維は、結束性で通気性のある繊維質不織テープバッキングの形態で、他と互いに密に絡み合っている。好適な不織布テープバッキングは、溶融吹き出しミクロ繊維ウェブとして作ることができるが、それに使用する装置については、たとえば、ベンテ・ファン・Ａ（Ｗｅｎｔｅ  Ｖａｎ  Ａ．）「超微細熱可塑性繊維（Ｓｕｐｅｒｆｉｎｅ  Ｔｈｅｒｍｏｐｌａｓｔｉｃ  Ｆｉｂｅｒｓ）」（Ｉｎｄｕｓｔｒｉａｌ  Ｅｎｇｉｎｅｅｒｉｎｇ  Ｃｈｅｍｉｓｔｒｙ、第４８巻、第１３４２〜１３４６頁）、ベンテ・ファン・Ａ（Ｗｅｎｔｅ  Ｖａｎ  Ａ．）ら「超微細有機繊維の製造（Ｍａｎｕｆａｃｔｕｒｅ  ｏｆ  Ｓｕｐｅｒｆｉｎｅ  Ｏｒｇａｎｉｃ  Ｆｉｂｅｒｓ）」（Ｎａｖａｌ  Ｒｅｓｅａｒｃｈ  Ｌａｂｏｒａｔｏｒｉｅｓ、レポート第４３６４号、発行１９５４年５月２５日）、および米国特許第３，８４９，２４１号（ブチン（Ｂｕｔｉｎ）ら）、同第３，８２５，３７９号（ローカンプ（Ｌｏｈｋａｍｐ））などに記載されている。これらの極微細な繊維は、溶融吹き出し繊維または吹き出しミクロ繊維（ＢＭＦ）と呼ばれていて、一般には実質的に連続であって、出口ダイオリフィスと捕集表面との間で、繊維を運ばせる部分的に乱流とした空気流によって、ミクロ繊維を絡み合わせることによって結束性のウェブを形成させる。その他の従来からの溶融紡糸のタイプのプロセス、たとえば、繊維を形成させた直後に繊維を収束させてウェブとするスパンボンドプロセスなども、本発明の不織布テープバッキングを形成させるために使用することができる。一般にこの繊維は、溶融紡糸タイプのプロセスで形成させると、その直径が１００ミクロン以下、好ましくは５０ミクロン以下である。この多成分繊維を、溶融吹き出しプロセスで作るならば、米国特許第５，１７６，９５２号（ジョセフ（Ｊｏｓｅｐｈ）ら）；同第５，２３２，７７０号（ジョセフ（Ｊｏｓｅｐｈ））；同第５，２３８，７３３号（ジョセフ（Ｊｏｓｅｐｈ）ら）；同第５，２５８，２２０号（ジョセフ（Ｊｏｓｅｐｈ））；または同第５，２４８，４５５号（ジョセフ（Ｊｏｓｅｐｈ）ら）の記載にならって製造することができる。この多成分繊維はまた、スパンボンドプロセスによって製造することもでき、それについては、米国特許第５，６９５，８６８号（マコーマック（ＭｃＣｏｒｍａｃｈ））；同第５，３３６，５５２号（ストラック（Ｓｔｒａｃｋ）ら）；同第５，５４５，４６４号（ストークス（Ｓｔｏｋｅｓ））；同第５，３８２，４００号；同第５，５１２，３５８号（ショウヤー（Ｓｈａｗｙｅｒ）ら）；または同第５，４９８，４６３号（マクドワル（ＭｃＤｏｗａｌｌ）ら）に開示されている。
【００６９】
伸張剥離性物品を伸張剥離性粘着剤なしで調製することが可能な本発明の好ましい実施態様では、バッキングは米国特許第５，６２９，０７９号（バトルズ（Ｂａｔｔｌｅｓ）ら）に開示されているような弾性のある不織ウェブである。これらの弾性のある不織ウェブには、熱可塑性エラストマーを、微細でランダムに配向した繊維を製造できるダイを通して押し出すことによって形成した、吹き出しミクロ繊維を含んでいる。いくつかの異なった構成のウェブが、本発明の実施態様において使用するのに適している。多層吹き出しミクロ繊維においては、弾性のある不織ウェブには、低モジュラスまたはエラストマー性材料の層と、隣接する熱融合可能な材料の層とを有する、長手方向に層化させた溶融吹き出しミクロ繊維が含まれる。混合吹き出しミクロ繊維においては、弾性のある不織ウェブには、少なくとも異なったタイプの２種の溶融吹き出しミクロ繊維が含まれる。第１のミクロ繊維には低モジュラスまたはエラストマー性の材料が含まれており、第２のミクロ繊維には熱融合性の材料が含まれている。相互に絡み合ったステープルファイバーを有する吹き出しミクロ繊維ウェブ中では、エラストマー性不織ウェブが、エラストマー性吹き出しミクロ繊維と、それよりは大きな直径のステープルファイバーとを使用して製造される。得られたウェブの中のこのエラストマー性ミクロ繊維とステープルファイバーは通常、ランダムに相互に混合して絡み合っている。３つの実施態様はすべて、本発明の伸張剥離性物品、特に、粘着剤が必ずしも伸張剥離性である必要がない実施態様において、使用することができる。
【００７０】
本発明の接着性物品のバッキングに好適な材料の代表例を挙げれば、ポリオレフィン、たとえば、高密度ポリエチレン、低密度ポリエチレン、線状低密度ポリエチレン、および線状超低密度ポリエチレンも含めてポリエチレン、ポリプロピレン、およびポリブチレン；ビニルコポリマー、たとえばポリ塩化ビニル（可塑化および非可塑化の両方）およびポリ酢酸ビニル；オレフィン系コポリマー、たとえばエチレン／メタクリレートコポリマー、エチレン／酢酸ビニルコポリマー、アクリロニトリル−ブタジエン−スチレンコポリマー、およびエチレン／プロピレンコポリマー；アクリル系ポリマーおよびコポリマー；ポリカプロラクトン；および上記のものの組み合わせなどがある。各種のプラスチック、またはプラスチックとエラストマー性材料の混合物やブレンド物、たとえば、ポリプロピレン／ポリエチレン、ポリウレタン／ポリオレフィン、ポリウレタン／ポリカーボネート、ポリウレタン／ポリエステルなども、使用することができる。さらに、伸張性がない各種の材料も、引き裂き性のあるバッキングや穿孔を有するバッキングに使用することができ、そのようなものには、紙や金属も含まれる。バッキングに好適な材料としては、溶融吹き出し繊維の形態にした、ポリウレタン、ポリプロピレン、エチレン酢酸ビニル、またはそれらの組み合わせ（たとえば、ブレンド物、混合物など）などが挙げられる。フィルムバッキングに好適な材料には、ポリカプロラクトンおよびエチレン／酢酸ビニルコポリマーおよび線状低密度ポリエチレンなどがある。
【００７１】
バッキングには穿孔または穴を設けて、多孔性を与えたり、接着性物品の剥離または層剥離を容易にしたりすることができる。これらの穿孔は、種々な形状（たとえば、円、長方形、楕円）および大きさとすることができ、接着性物品を剥離するときに破断させたい場所によって、各種の予め定めた位置に設けることができる。たとえば、中央に位置するガーゼパッドの近くで穿孔をバッキングに設けることもできるが、それによって、ガーゼパッドを引くとバッキングが破れ、パッド／バッキング／粘着剤がタブとして働いて、その物品の残りを伸張剥離することが可能となる。そのような穿孔は、周知の技術を用いて作ることができる。それらは、物品を伸張するまでは、部分的または全面的に埋めたり、閉じたり、覆ってあったりしてもよい。この穿孔は典型的には、粘着剤が穿孔を通過してきて粘着剤を配したのとは反対側の表面に粘着性を付与したりすることがないような大きさにする。穿孔は好ましくは少なくとも約０．００２５センチメートル（ｃｍ）の直径、より好ましくは少なくとも約０．０１ｃｍ、そして最も好ましくは、少なくとも約０．０２ｃｍの直径とするのが好ましい。また、この穿孔の直径が約０．０４ｃｍ以下とするのが好ましい。
【００７２】
図１〜３を参照すると、本発明の粘着剤構成（たとえば、テープ）の１０には、バッキング１４、およびその少なくとも１つの主表面の上に担持された感圧接着剤層１２を含み、この感圧接着剤層は伸張剥離性であるのが好ましい。図１に見られるように、テープ１０は基材１６に接着されているが、任意の材料であるガーゼパッド１８を含んでいて、たとえば創傷ドレッシングの形態になっている。図１に見られるように、このバッキングは、場合によっては線１９に沿って穿孔されている。場合によっては、この実施態様または本明細書に記載する別の実施態様において、パッド１８の上の粘着剤および／またはバッキングは必ずしも伸張性である必要はない。さらに、このガーゼパッドも伸張性があっても、なくてもよい。
【００７３】
図２に見られるように、剥離する際に、テープ１０が基材１６の表面に実質的に平行な方向に伸張され、粘着剤層１２が伸びて基材１６から引きはがされ、バッキング１４の少なくとも一部から層剥離する。粘着剤の構成においてバッキング１４に穿孔１９が含まれる場合には、穿孔を有するバッキングは裂ける（すなわち破れる）ことができる（図２には示さず）。
【００７４】
図３に見られるように、バッキング１４がパッド１８の近く（バッキング１４で破断している点２０が元々あった位置）に穿孔を有している場合、パッド１８を取り囲むテープ１０の部分（ここには後に詳しく説明するタブがあってもよい）に線Ｆの方向に引張力をかけることによって、この構成物を伸張することでパッド１８の両側でバッキング１４を破ることができる（判りやすくするために、粘着剤１２のバッキング１４からの層剥離は、破断している点２０以外では示していない）。そのような構成のまた別の実施態様では、必ずしも穿孔を必要としないが、同様にして剥離可能なものがある。
【００７５】
場合によっては、その構成物の粘着剤の部分に絵をつけておいて、バッキングを破って伸張できることが判るようにしてもよい（図示せず）。
【００７６】
タブ
本発明のバッキングには、接着性物品（たとえばテープまたは創傷ドレッシング）の剥離を容易とするための、つまむための出っ張り、折り畳み、輪およびその他の仕組みの形状のタブまたはハンドルを備えていてもよい。そのようなタブを使用すると、接着性物品を剥離する際に、その端部または中央部を表面から（たとえば指の爪を使って）こじ開ける必要がなくなるというメリットがある。そのようなタブは、バッキングの中央部分（すなわち、バッキングの長さの中央８０％）に位置するのが好ましく、もしパッド領域があるならばその上に位置するのがより好ましい。
【００７７】
これらのタブは、各種の形状および大きさとすることができる。これらのタブは薄く非常に可撓性の高いフィルムから作り、周りのものに引っかからないようにする。また、バッキングの幅に塗布した粘着剤の帯の下に、薄いフィルムまたはひも（ｔｈｒｅａｄ）のリボンを固定することによって、タブを作ることも可能である。さらに、タブをバッキングの他の部分から作ることも可能で、たとえば、粘着剤を塗布する前でも後でもよいが製造時にバッキングに折り畳みを作るだけでもよい。バッキングに粘着剤を塗布した後でタブを形成させるのなら、そのタブには粘着剤の一部が含まれていてもよい。別の方法としては、バッキングを２つの小片の形状とすることもでき、場合によっては端部を重ね合わせ、そのそれぞれに非接着性部分、すなわち粘着剤が露出していない部分を有する。それらの端部は、粘着剤を付着させないか、または端部ではライナーの小片で粘着剤を覆っておく。
【００７８】
好適な中央に位置させたタブは、創傷ドレッシングを剥離する際に特にメリットがあるが、それは剥離時の痛みを軽減し、剥離の際に創傷部分を傷つけるのを慎重に避けることができるからである。そのようなタブは、接着性物品が貼り付けられている基材および表面に対して、約４５度から直角（すなわち垂直）の方向に引くのが好ましいが、もしその表面が剛直でないならば（たとえば皮膚）、その角度をほとんどゼロ（すなわち、実質的には粘着剤が付いている平面）まで小さくしてもよい。そうすることによって、たとえば、創傷ドレッシングのガーゼパッドがまず傷つきやすい創傷の中央部分から離れるので、典型的には、創傷の上をこすることが避けられる。さらに、ドレッシングを剥がす時に生ずる穏やかな圧力が、創傷を閉じた状態に維持するよう働く。剥離するさいに従来からのドレッシングでは創傷を裂く方向に働いていたのを、避けることが可能となったのは好ましいことである。タブを使用した物品や剥離方法は、創傷ドレッシングの粘着テープの「翼（ｗｉｎｇ）」の一端の下を掘り起こして、一端から他端へとはぎ取っていくことをせずに済むようになる点で、好都合である。痛みが発生するのは典型的には、指の爪で体毛または皮膚を掘り起こすこと、剥がす動作の間にドレッシングの粘着剤に貼り付いた体毛がむしりとられること、および創傷の縁が剥がされることなどの結果である。
【００７９】
望ましいことには、不快で、ひょっとすると敗血性またはウイルスを含む創傷からの滲出物を、剥離の際につまんで包み込むことで見ずにすませ、その結果、ドレッシングを半分の幅に折り畳んで、中に滲出物を入れたまま粘着させてしまうことができる。この剥離のための動作は、片手ですることができる。この方法は、手早く、清潔で、穏やかで、通常は痛みを伴わないので、特に子供や老人には適している。
【００８０】
このタブ（すなわち、ハンドル）は、たるんだり引っかけたりしてその接着性物品がたとえば思いがけずに早く剥がれてしまうことがないように、そして、本発明の効果をあげるためにはどちらの方向に引くのよいのかが判るように、設計するのが好ましい。このタブは、１カ所に恒久的にそして１つまたは複数の場所に一時的に固定するか、あるいはドレッシングの他の部分を利用して製造の際に同時に作るかするのが好ましい。タブの一部を一時的に固定するのは、たるみや引っかけをなくすためである。このタブに色を付けてその所在を示すこともでき、また、効果的に痛みを伴わずに剥離するためにはどちらに引けばよいかを矢印で示すこともできる。さらに、そのような扱い方を包装や、その医療用物品が入っている箱の上に示しておくこともできる。
【００８１】
それぞれの用途に応じて、接着性物品のタブは、剥離するのに都合がよいような各種の位置に取り付けることができる。たとえば、１つの好ましい実施態様においては、医療用物品を比較的たるんだ皮膚、たとえば前腕の上部に貼り付けるように設計する。この実施態様においては、タブの取り付け位置は一般に、中央のガーゼパッドを対称的にまたぐようにし、ドレッシングの長さ方向の中央にする。他の好ましい実施態様においては、医療用物品を比較的張りつめた皮膚、たとえば手のひらに貼り付けるように設計する。この実施態様においては、タブの取り付け位置はパッドの幅の中央にするが、物品の長さ方向では真ん中からは外すのが好ましい（それでも接着性物品の中央部分の中ではあるが）。
【００８２】
図４〜９を参照すると、各種の創傷ドレッシングの好ましい実施態様（たとえば、約１．９ｃｍ×７．６ｃｍ）が示されているが、それらには、バッキング（たとえば、ジョージア州ゲーンズビル（Ｇａｉｎｅｓｖｉｌｌｅ、ＧＡ）のポリマー・グループ・インコーポレーテッド（Ｐｏｌｙｍｅｒ  Ｇｒｏｕｐ  Ｉｎｃ．）から入手可能なＰＧＩ６０１２コンフォート・シルク・フィルム（Ｃｏｍｆｏｒｔ  Ｓｉｌｋ  Ｆｉｌｍ））、粘着剤層（たとえば、実施例のところに記載する粘着剤Ａ）、および中央のガーゼパッド材料（たとえば、大きさが約１．３ｃｍ×２．５ｃｍで、１０８グラム／平方メートルの吸収性レーヨン不織材を、デラウェア州ミドルタウン（Ｍｉｄｄｌｅｔｏｗｎ、ＤＥ）のアプライド・エクストルージョン・テクノロジーズ（Ａｐｐｌｉｅｄ  Ｅｘｔｒｕｓｉｏｎ  Ｔｅｃｈｎｏｌｏｇｉｅｓ）から市販されているＰ５３０Ｓデルネット（ＤＥＬＮＥＴ）で両側を積層したパッド）などが含まれている。それぞれの実施態様で、異なったタブの構成を示している。
【００８３】
図４を参照すると、好適な創傷ドレッシングのバッキング４０が示され、それにはバッキング４０の反対側に位置するガーゼパッド４２（点線で示す）とタブ４４とが付随している。このタブ４４は、細ひも（ｓｔｒｉｎｇ）、ひも（ｔｈｒｅａｄ）、またはポリマーリボンフィルム（たとえば、シルケット縫製ひも）であって、パッド４２とは反対側の表面においてバッキング４０に、好ましくはバッキングの一方から他方まで狭い寸法（すなわち幅）で横切っている接着剤４６（たとえば、エポキシ）のビードを用いて固定されている。このひもの形状のタブ４４は、このバッキング４０の長さ方向での中央に取り付けられているところが示されている。場合によっては、これとは異なって、それをバッキング４０の長さ方向での中央からは外れた位置に取り付けてもよい。
【００８４】
図５を参照すると、Ｔの字のような形のタブ５４は薄いポリエステルまたはその他のフィルムから作ることができ、下または一体となった接着剤を用いて、バッキング５０の幅の方向に、Ｔの形の上部が固定されている。図５に示したＴ字形は０．５ミル（１２．５ミクロン）のポリエステルフィルムでできていて、Ｔの横断している部分（横棒）５５の長さが１３ｍｍで、その横棒の幅がそれぞれ２ｍｍである。Ｔ字形の５５の部分は、パッドの長さ方向のほぼ中央に位置していて、これをバッキング５０に接着剤（たとえば、ミネソタ州セントポール（Ｓｔ．Ｐａｕｌ、  ＭＮ）の３Ｍ・カンパニー（３Ｍ  Ｃｏｍｐａｎｙ）から、商品名スーパー・ストレングス・アドヘーシブ（ＳＵＰＥＲ  ＳＴＲＥＮＧＴＨ  ＡＤＨＥＳＩＶＥ）として市販されている接着剤）を用いて恒久的に接合する。所望によっては、これとは異なって、Ｔ字形の５５の部分をバッキング５０の長さ方向で中央からは外れた位置に取り付けてもよい。Ｔ字形の５６の部分は、種々な長さとすることができるが、好ましくは、つかみ易くするために少なくとも約７ｍｍとし、これをバッキング５０に対して接着剤（たとえば、３Ｍ・カンパニーから、商品名スコッチ・リスティッカブル・アドヘーシブ（ＳＣＯＴＣＨ  ＲＥＳＴＩＣＫＡＢＬＥ  ＡＤＨＥＳＩＶＥ）グルー粘着剤として入手可能な粘着剤）を使用して仮止めして、非恒久的に接合する。
【００８５】
図６を参照すると、このタブ６４は、材料（たとえば、ひも）を環状にしたもの（四角形でも円でもよい）の半分で、その開いている部分をバッキング６０の長さ方向の中央部分に固定し、環の残りはその下のガーゼパッド６２をまたぐようにする。場合によっては、これとは異なって、半環状のタブ６４をバッキング６０の長さ方向で中央からは外れた位置に取り付けてもよい。この実施態様においては、タブ６４の材料はひもであって、ガーゼパッド６２とバッキング６０の間でバッキングに（たとえば、３Ｍのスーパー・ストレングス・アドヘーシブ（ＳＵＰＥＲ  ＳＴＲＥＮＧＴＨ  ＡＤＨＥＳＩＶＥ）を使用して）恒久的に接着させておくことが可能であるが、その際、そのひもが（点線６３に示したように）創傷には触れないようにしておく。この半環状の形態のタブ６４は、この接着性物品を剥離するときまでは、一時的にバッキング６０に接着させておくこともできる（たとえば、スコッチ・リスティッカブル・アドヘーシブ（ＳＣＯＴＣＨ  ＲＥＳＴＩＣＫＡＢＬＥ  ＡＤＨＥＳＩＶＥ）グルー粘着剤を使用）。これらの環状の形態のタブをパッドとバッキングの間に通しておけば、崩れやすいバッキングと粘着剤を使用したときに、力を分散させるのに役立つ。このような使用法の場合には、創傷からの滲出物がドレッシングからしみ出すのを避けるために、それらを粘着剤で完全に含浸させておくのがよい。
【００８６】
図７を参照すると、タブ７４は四角形または円の形の半環の材料（たとえば、０．５ミル（１２．５ミクロン）のポリエステルフィルム）であって、その開いた端部をバッキング７０の幅いっぱいで固定し、その余った環をその下のガーゼパッド７２をまたがらせるが、ただし、パッド７２の端に位置させる。タブ７４の端部７３（斜線部分）は、バッキング７０に恒久的に接着し（たとえば、３Ｍのスーパー・ストレングス・アドヘーシブ（ＳＵＰＥＲ  ＳＴＲＥＮＧＴＨ  ＡＤＨＥＳＩＶＥ）を使用）、そして、残りは、この接着性物品を剥離するときまでは、バッキング７０に一時的に接着させておくことができる（たとえば、スコッチ・リスティッカブル・アドヘーシブ（ＳＣＯＴＣＨ  ＲＥＳＴＩＣＫＡＢＬＥ  ＡＤＨＥＳＩＶＥ）グルー粘着剤を使用）。
【００８７】
図８を参照すると、タブ８４は四角の形状をしたフィルム（たとえば、０．５ミル（１２．５ミクロン）のポリエステルフィルム）で、下層のガーゼパッド８２を囲んでいる。このタブ８４は、１つの辺８３（斜線を入れた辺）に沿って、恒久的に接着されていて（たとえば、３Ｍのスーパー・ストレングス・アドヘーシブ（ＳＵＰＥＲ  ＳＴＲＥＮＧＴＨ  ＡＤＨＥＳＩＶＥ）を使用）、この四角形のタブ８４の一部がバッキングに付着しているのに対し、他の部分は持ち上げられる。このタブが、バッキングの一部に切れ目を入れたたとえば半月の形状のタブで、指の爪で容易につまむことができるようにしてあってもよい。
【００８８】
図９を参照すると、タブ９４はバッキング９０から形成された断面の中に示されていて、これはたとえば、接着剤塗布の前後いずれでもよいが、製造時にバッキングの中に折り畳みを作ることにこの形にすることができる。この実施態様においては、この折り畳みは接着剤９８を付着させた後で作られたもので、そのためにタブ９４の中に接着剤が入っている。
【００８９】
図１０および１１には、実施例の項において実施例１Ｃに記載するようなテープ構成からなる２種類の創傷ドレッシング構成を示しているが、この中央のパッド１０６の材料は、１０８グラム／平方メートルの吸収性レーヨン不織材をデラウェア州ミドルタウン（Ｍｉｄｄｌｅｔｏｗｎ、ＤＥ）のアプライド・エクストルージョン・テクノロジーズ（Ａｐｐｌｉｅｄ  Ｅｘｔｒｕｓｉｏｎ  Ｔｅｃｈｎｏｌｏｇｉｅｓ）から市販されているＰ５３０Ｓデルネット（ＤＥＬＮＥＴ）で両側を積層したものである。タブ１０２および１０３は、３ｍｍ幅の配向ポリプロピレンフィルムで、ミネソタ州セントポール（Ｓｔ．Ｐａｕｌ、  ＭＮ）の３Ｍ・カンパニー（３Ｍ  Ｃｏｍｐａｎｙ）からプロポア（ＰＲＯＰＯＲＥ）ＫＮ９４００フィルムとして市販されているものである。
【００９０】
図１０および１１においてバッキングは、その末端がタブ１０２および１０３の形で非接着性の部分となっている、粘着剤をコーティングした１００および１０１の２枚の小片の形態であってよく、それらは、ガーゼパッド１０６を覆って互いに重なりあっていてもよいし（図１０）、そうでなくてもよい（図１１）。それぞれの末端が、バッキングの小片１００および１０１のそれぞれで、タブ１０２および１０３となっている。図１０に示した実施態様を参照すると、たとえば物品を剥離するためには、まずタブ１０２を外側の方向（すなわち、タブ１０３から遠い方）へ約１０度の角度で引いて、粘着剤をパッド１０６の上のバッキング小片１０１から剥離し、さらにバッキング小片１００を皮膚から剥離する。バッキング小片１００を剥離した後に、パッド１０６を下へ折り畳んで、バッキング小片１０１を、剥離したバッキング小片１００の存在していた方向に伸張することによって剥離するための、ハンドルを形成させることができる。別の方法として、パッド１０６を折り畳む代わりにタブ１０３をつまむこともできる。
【００９１】
これらの記述が、タブの形状のすべてであるとするつもりはなく、接着性物品の中央の位置で伸張するためにはその他のタブ構成も使用することができる。
【００９２】
上述の好ましい創傷ドレッシングのいくつかでは、伸張性のあるガーゼパッドを使用するのが有用である。伸張性のあるガーゼパッドは、伸張性のないパッドよりも、変形可能なテープ構成に対して粘着したままの状態を保ち、伸張性のあるパッドを使用した場合には、その伸張剥離挙動を、ドレッシングの一方の端から他端まで伝える。これは、ドレッシングの幅のほとんどを占めるような島状（ｉｓｌａｎｄ）パッドを用いた場合には、特にあてはまる。
【００９３】
別の剥離方法
本発明の接着性物品は、各種の方法を用いて表面から剥離することができる。たとえば、物品を、それが接着している表面に対して直角の方向に引き、接着性物品を充分に伸張させてその表面から物品を剥離するようにすることができる。別の方法で、物品を、それが粘着している表面に対して直角ではない方向（好ましくは、直角から２０度以上外れた方向）に引くこともできる。一般に、表面に対して直角とは、その表面が平面ならば表面に垂直な軸を指しており、その表面が一般に彎曲している場合には一般に表面に接している平面に対して直角な軸を指している。接着性物品が創傷ドレッシングで、表面が皮膚であるような実施態様では、表面に対して直角とは接着性物品を引く前の皮膚の面（すなわち、物品の「最初の位置」）に対して直角である。
【００９４】
図１２には、図９において示したのと同様の中央タブ（図９における９４、図１２には示さず）を有する創傷ドレッシング１２０を示しているが、人の親指と人差し指でタブをつまんで、患者からドレッシングを剥離している。次いで典型的にはこの創傷ドレッシング１２０を患者の皮膚１２２から剥離するが、通常は患者の皮膚の平面に対して直角の方向に引いて、ドレッシングを伸張して皮膚から粘着剤を剥がす。このような伸張の動作は通常、創傷ドレッシングの１２０長手方向の中心線の軸１２４の方向に行われる。
【００９５】
図１３ａ、１３ｂおよび１３ｃには、患者の皮膚１３２から創傷ドレッシング１３０を剥離するためのまた別の方法での、３つの段階を示している。創傷ドレッシング１３０の中央タブ１３４をつまんでから、中央パッド１３６の面をその最初の位置からほぼ垂直な方向に回転させて、パッド１３６の縁部１３７の１つを患者の皮膚１３２から持ち上げるようにする。パッド１３６の対向する縁部は典型的には、皮膚１３２に貼り付けたままで残す。中央タブ１３４を患者の皮膚の面に対して垂直でない（すなわち直角でない）方向に引くことによって、バンデージが裂けて、皮膚から伸張により剥がれるようになる。この方法では、中央パッドと中央タブを回転させて示しているが、このような回転は必ずしも必要ではなく、それについては次の図で示す。
【００９６】
図１４は、患者の皮膚１４２から創傷ドレッシング１４０を剥離するためのまた別の方法を示している。中央タブ１４４および中央パッド１４６を、パッド１４６の縁部１４７に沿ってつまみ、中央パッド１４６の面を、皮膚の面に実質的に平行に保つ。この創傷ドレッシングを創傷ドレッシングの中心軸に実質的に垂直な皮膚の面に沿う方向に引いて、バンデージを皮膚の面に沿って剥がし、伸張により剥がれるようにする。すなわち、創傷ドレッシングを皮膚に直角ではない方向に引く。
【００９７】
吸収剤粒子およびその他の添加剤
本発明の接着性物品の湿った皮膚への接着特性は、典型的には粉末またはそれより大きな粒子の形態の吸収剤粒子状物質により与えることができ、本明細書では繊維もまた一般に粒子状物質または粒子と見なしてこれに含める。この粒子の形状は、たとえば、球状、フレーク状、伸長物状、不規則形状など、どのような形状であってもよい。この粒子状物質は、バッキング基材全体に均等に分散させるか、またはバッキングの主表面のいずれの側にでもコーティングすることができる。湿った皮膚への接着性を所望のレベルにしようとすれば、バッキング基材中または上に充分な量の吸収剤粒子状物質が存在させる。
【００９８】
この粒子状物質は充分な吸水性を有していて、その物品に、湿った皮膚への充分な接着性、好ましくは少なくとも約２０ｇ／２．５ｃｍ（０．０８Ｎ／ｃｍ）を与える。この粒子状物質は高吸水性材料であるのが好ましい。好適な高吸水性材料粒子は、自重の少なくとも約５０倍の水を吸収することができるようなポリマーから製造する。好適な高吸水性材料粒子状物質は、カルボキシメチルセルロースおよびそのナトリウムおよびカリウム塩、ヒドロキシメチルセルロース、ヒドロキシエチルセルロース、ポリ（アクリルアミド）、ポリアクリル酸およびそのナトリウムおよびカリウム塩、アルギネート、およびデンプングラフトコポリマーたとえばアクリレート類およびアクリルアミドおよびそれらの塩などから調製することができる。そのような材料の例は米国特許第５，０６４，６５３号（セッションズ（Ｓｅｓｓｉｏｎｓ）ら）に開示されている。高吸水性材料粒子が好ましくはあるが、場合によってはその他の吸収剤粒子も場合によっては使用することができ、そのようなものとしては、たとえば、ゼラチン、多糖類、ペクチン、ガーゴム、キサンタンゴム、カラヤゴムなどのゴム類などが挙げられる。
【００９９】
バッキングおよび／または粘着剤中に加えることが可能なその他の添加剤の例としては、たとえば、活性炭のような脱臭剤、グルコン酸クロルヘキシジンのような薬剤、生物活性薬剤、化粧用薬剤などが挙げられ、それらは粒子状物質の形態で存在させるか、カプセル化剤に組み込むことができる。
【０１００】
粘着剤および／またはバッキングにはさらに、画像（たとえば、文字または絵）の形態で染料系または顔料系のインクを含むこともできる。粘着剤層には、剥離して層剥離させた時に目に見えるような画像を加えておくのが好ましい。この画像は、たとえばインクジェット印刷、電子写真、スクリーン印刷など広い範囲の各種の従来からの技術を用いて、塗布することができる。
【実施例】
【０１０１】
本発明の目的、特徴および利点を、以下の実施例で説明する。実施例では特定の原料や使用量を用いているが、それらは、本発明を限定するものと不当に考えてはならない。すべての原料は、特に記載したり自体明かである場合を除いては、商品として入手可能である。実施例における、すべての部、パーセント、比などは、特に断らない限り、重量基準である。
【０１０２】
用語
粘着剤
粘着剤Ａ
本出願人の譲受人が同時係属中の米国特許出願第０９／７６４，４７８号（発明の名称：「感圧接着剤および繊維状補強用物質（Ｐｒｅｓｓｕｒｅ  Ｓｅｎｓｉｔｉｖｅ  Ａｄｈｅｓｉｖｅｓ  ａｎｄ  ａ  Ｆｉｂｒｏｕｓ  Ｒｅｉｎｆｏｒｃｉｎｇ  Ｍａｔｅｒｉａｌ）」、出願日：２００１年１月１７日）（代理人整理番号第５５６９４ＵＳＡ１Ａ号）の実施例２０の記載に従って調製した繊維含有ポリアクリレート感圧接着剤（ＰＳＡ）（厚み５ミル（０．１３ｍｍ））。
【０１０３】
粘着剤Ｂ
５０重量％のクラトン（ＫＲＡＴＯＮ）１１０７（スチレン−イソプレンコポリマー熱可塑性エラストマー、テキサス州ヒューストン（Ｈｏｕｓｔｏｎ、ＴＸ）のシェル・ケミカル・カンパニー（Ｓｈｅｌｌ  Ｃｈｅｍｉｃａｌ  Ｃｏ．））および５０重量％のエスコレズ（ＥＳＣＯＲＥＺ）１３１０粘着付与剤（脂肪族樹脂、テキサス州ヒューストン（Ｈｏｕｓｔｏｎ、ＴＸ）のエクソン・ケミカル・カンパニー（Ｅｘｘｏｎ  Ｃｈｅｍｉｃａｌ  Ｃｏ．））を含む、粘着性を与えたクラトン（ＫＲＡＴＯＮ）ＰＳＡで、標準的な離型ライナー上に８ミル（０．２ｍｍ）の厚みでホットメルトコーティングしたもの。
【０１０４】
粘着剤Ｃ
国際公開第９６／２５４６９号（ハイデ（Ｈｙｄｅ）ら）の実施例１の記載に従って調製した、イソオクチルアクリレート／アクリル酸ＰＳＡとクラトン（ＫＲＡＴＯＮ）Ｄ１１０７Ｐ（スチレン−イソプレン−スチレン・ブロックコポリマー）とからのＰＳＡブレンド（７５／２５）物。このＰＳＡを押し出して、厚み０．１２ｍｍにした。
【０１０５】
粘着剤Ｄ
米国特許第６，０４５，８９５号（ハイデ（Ｈｙｄｅ）ら）の実施例１１の記載に従った、交互にＡＢＡＢＡ・・（ここでＡはアクリル系ＰＳＡであり、Ｂは親水性ポリウレタンである）の６１層から作った多層共押出しＰＳＡ材料。このＰＳＡ材料の０．０６ｍｍ厚みの押出し層を２層積層して、粘着剤Ｄ（厚み０．１２ｍｍ）を得た。
【０１０６】
粘着剤Ｅ
米国特許第６，０４５，８９５号（ハイデ（Ｈｙｄｅ）ら）の実施例１２の記載に従った、交互にＡＢＡＢＡ・・（ここでＡはアクリル系ＰＳＡであり、Ｂはポリエーテルブロックアミドである）の６１層から作った多層共押出しＰＳＡ材料。このＰＳＡ材料の０．０６ｍｍ厚みの押出し層を２層積層して、粘着剤Ｅ（厚み０．１２ｍｍ）を得た。
【０１０７】
粘着剤Ｆ
本出願人の譲受人が同時係属中の米国特許出願第０９／７６４，４７８号（発明の名称：「感圧接着剤および繊維状補強用物質（Ｐｒｅｓｓｕｒｅ  Ｓｅｎｓｉｔｉｖｅ  Ａｄｈｅｓｉｖｅｓ  ａｎｄ  ａ  Ｆｉｂｒｏｕｓ  Ｒｅｉｎｆｏｒｃｉｎｇ  Ｍａｔｅｒｉａｌ）」、出願日：２００１年１月１７日）（代理人整理番号第５５６９４ＵＳＡ１Ａ号）の実施例２８の記載に従って調製した繊維含有ポリアクリレート感圧接着剤。
【０１０８】
バッキング
ポリウレタン
ブレンドしたポリエチレンおよびクラトン（ＫＲＡＴＯＮ）ＰＳＡの中央層と、ポリウレタンの外側層とを有する３層のポリマー繊維からなる溶融吹き出し不織繊維ウェブで、米国特許第６，１０７，２１９号（ジョセフ（Ｊｏｓｅｐｈ）ら）のバッキングサンプル１６として記載されているものにならって調整したものであって、弾性があり引き裂き抵抗性の大きなバッキングの典型例である。
【０１０９】
紙
ハンマーミル・レーザープリント（Ｈａｍｍｅｒｍｉｌｌ  Ｌａｓｅｒｐｒｉｎｔ）紙（厚み０．１１ｍｍ）（テネシー州メンフィス（Ｍｅｍｐｈｉｓ、ＴＮ）のインターナショナル・ペーパー（Ｉｎｔｅｒｎａｔｉｏｎａｌ  Ｐａｐｅｒ）の製品番号００４６０−４）、伸張性がなく引き裂き可能なバッキングの典型例である。
【０１１０】
ポリエチレン
溶融吹き出し不織ポリエチレン（厚み０．０４ｍｍ、ニュージャージー州バインランド（Ｖｉｎｅｌａｎｄ、ＮＪ）のトランス・ウェブ・ＬＬＣ（Ｔｒａｎｓ  Ｗｅｂ  ＬＬＣ）のスタイル番号ＴＭ０７−２７−９８−０２）、伸張可能で引き裂き可能なバッキングの典型例である。
【０１１１】
ポリプロピレン
溶融吹き出し不織ポリプロピレン（坪量２０ｇ／ｍ2、テキサス州アービング（Ｉｒｖｉｎｇ、ＴＸ）のキンバリー・クラーク（Ｋｉｍｂｅｒｌｙ  Ｃｌａｒｋ））、伸張性がなく、引き裂き可能なバッキングの典型例である。
【０１１２】
フィルム
６０％のエチレン／酢酸ビニルコポリマー、３５％の線状低密度ポリエチレン、５％の安定剤およびその他の添加物を含むポリマーフィルム（ジョージア州ゲーンズビル（Ｇａｉｎｅｓｖｉｌｌｅ、ＧＡ）のポリマー・グループ・インコーポレーテッド（Ｐｏｌｙｍｅｒ  Ｇｒｏｕｐ  Ｉｎｃ．）から入手可能なＰＧＩ製品番号６０１２）であって、そのフィルムの坪量が１．１５オンス／平方ヤード（２７ｇ／ｍ2）、厚みが５ミル（０．１３ｍｍ）で、楕円形の穴（幅約０．２ｍｍ×最も長い方の寸法０．３ｍｍ）があいていて、その楕円形の穴の長い寸法の方が、フィルムの長さ方向に平行となっている。このフィルムには穴が１ｃｍ2あたり約５３０個あって、千鳥状のパターンで配列されている。このフィルムの一方の側は「スムース」で（スムースさを出すためにマイクロエッチングまたはエンボス加工がされている）、もう一方の側が「ラフ」（穴を開けるときに材料が押し出されている側）である。
【０１１３】
試験手順
テープの剥離方法
バッキング／粘着剤の積層構造を有するテープサンプルを、鏡面仕上げのスチール板の上に親指で押さえつけて接着させたが、サンプルが試験板の端から約１ｃｍの長さではみ出すようにした。サンプルのこのはみ出した部分を指でつまみ、粘着剤−バッキングの境界の平面の方向に約１５２ｃｍ／分の速度で伸張した。伸張することによって、粘着剤が試験板の表面から剥離した。このテープ構造を、伸張によりスチール板から剥離されたサンプルの部分について目視によりチェックして、バッキングの面積の少なくとも５０％が、伸張剥離の間に粘着剤から分離したかどうかを調べた。これらの実験例では、バッキング層の面積の少なくとも５０％が粘着剤層から分離しているならば、このテープサンプルが層剥離したものとみなした。（バッキングの面積は伸張剥離している間に変化してしまう可能性があるので、バッキングの新しくなった方の面積で、層剥離が少なくとも５０％の面積で起きたかどうかを決めることとした。）
【０１１４】
実施例１Ａ〜６Ｃ、および比較例１
伸張剥離性救急ドレッシング
救急ドレッシング（ＦＡＤ）材料を、８．５ｃｍ×１２．５ｃｍの粘着シートに８．５ｃｍ×１２．５ｃｍのバッキングシートを積層させることによって作成した。粘着剤とバッキングとを積層させるには、すべての場合において、カーバー・ラボラトリー・プレス（Ｃａｒｖｅｒ  Ｌａｂｏｒａｔｏｒｙ  Ｐｒｅｓｓ）モデルＣ（ウィスコンシン州メノモニーフォールズ（Ｍｅｎｏｍｏｎｅｅ  Ｆａｌｌｓ、ＷＩ）のスターリング・インコーポレーテッド（Ｓｔｅｒｌｉｎｇ  Ｉｎｃ．）の子会社であるフレッド・カーバー・インコーポレーテッド（Ｆｒｅｄ  Ｃａｒｖｅｒ  Ｉｎｃ．）製）を使用し、室温（約２３℃）、７０℃、または１００℃で５秒間、１０００ポンド（４４５０Ｎ）の荷重をかけた。特定のバッキングおよび粘着剤（用語の項参照）を使用した各種のＦＡＤ構成（実施例１Ａ〜６Ｃ）を、表１に示している。
【０１１５】
ポリウレタン不織バッキングおよびポリエチレン不織バッキングはいずれも、溶融吹き出しステップに使用したコレクション技術のために、一方の面が他方よりも粗くなっていることに注目した。（たとえば、スムースコレクターの上で集積した不織ウェブでは、コレクターに面している側は「スムース」になるのに対し、ダイに面する側は「ラフ」になる。）表１に示したそれぞれの例（１Ａ〜Ｃ、２Ａ〜Ｃ、５Ａ〜Ｃおよび６Ａ〜Ｃ）では、粘着剤をバッキングの「ラフ」側と「スムース」側の両方に積層させてＦＡＤサンプルを作成した。評価結果における差では、粘着剤が積層されたのがバッキングの「ラフ」側か「スムース」側かには関係するものはなかった。
【０１１６】
ポリアクリレート粘着剤Ａを含むＦＡＤ構成（実施例１Ａ〜Ｃ、３Ａ〜Ｃおよび５Ａ〜Ｃ）の場合、ＦＡＤを剥離するために伸張するときに、ＦＡＤが粘着シートの長さ方向に平行に伸張されるように、粘着シートをバッキングに積層した。
【０１１７】
実施例１Ａ〜Ｃおよび２Ａ〜Ｃの場合には、ポリウレタンバッキングは、積層する前に破損した。
【０１１８】
比較例１（ＣＥ−１）は、クラトン（ＫＲＡＴＯＮ）粘着剤Ｂをポリウレタンバッキングの上に厚みが０．２ｍｍになるようにホットメルトコーティングにより調製した。
【０１１９】
【表１】
2005500133.tif 000003
【０１２０】
積層させたＦＡＤ材料を切断して１．２ｃｍ×４．０ｃｍのテープサンプルとし、本明細書に記述した「テープの剥離方法」に従って、スチール試験板から伸張剥離するときの層剥離について評価した。ＦＡＤサンプルが試験板から伸張剥離した際に層剥離したかどうかを、表１に示している。
【０１２１】
ポリウレタンバッキングで構成されている実施例１Ａ〜Ｃおよび２Ａ〜Ｃの場合には、テープサンプルのバッキング層はそれぞれの端部で切断し、粘着剤層は切断したバッキングの一部と共に伸張させることができた。それ以外の実施例（３Ａ〜６Ｃ）ではすべて、バッキングが伸張の間に、少なくともスチール試験板の端部からはみ出している部分で破断した。
【０１２２】
２３℃で積層させたテープサンプルはすべて（１Ａ、２Ａ、３Ａ、４Ａ、５Ａおよび６Ａ）、スチール試験板から伸張剥離した際に層剥離するのが観察され；７０℃で積層させたサンプルのうち１つを除いた他（１Ｂ、３Ｂ、４Ｂ、５Ｂおよび６Ｂ）は全部伸張剥離した際に層剥離するのが観察され；そして、１００℃で積層させたサンプルうちただ１つ（３Ｃ）が伸張剥離した際に層剥離するのが観察された。比較例のテープサンプル（ＣＥ−１）はスチール試験板から伸張剥離しても層剥離しなかった。
【０１２３】
実施例７Ａ〜Ｂ
伸張剥離性救急ドレッシング
ＦＡＤサンプルを、穿孔を有するポリマーフィルムバッキング（用語の項参照）の条片（０．６ｃｍ×５．１ｃｍ）をクラトン（ＫＲＡＴＯＮ）粘着剤Ｂの条片（０．６ｃｍ×５．１ｃｍ）に、フィルムバッキングの「スムース」な面が粘着剤に向くようにして、室温で親指で押さえながら積層して作成した（実施例７Ａ）。別のＦＡＤサンプルを、フィルムバッキングの「ラフ」な面が粘着剤に向くようにする以外は、上と同様にして、作成した（実施例７Ｂ）。
【０１２４】
このようにして積層させたＦＡＤサンプルを、本明細書に記述した「テープの剥離方法」に従って、スチール試験板から伸張剥離するときの層剥離について評価した。実施例７Ｂのサンプルでは、スチール試験板から伸張剥離するときには層剥離するのが観察されたが、実施例７Ａのサンプルを伸張剥離するときには層剥離は認められなかった。
【０１２５】
実施例８
伸張剥離性救急ドレッシング
ポリウレタンバッキング（用語の項参照）をメタルダイを使用して穿孔して３．８ｃｍ間隔の平行な穴の列を作った。この穴は長方形（１．７５ｍｍ×０．０７ｍｍ）で、列中における穴の間隔は０．７ｍｍとした。このポリウレタンバッキングは、溶融吹き出しステップで使用したコレクション技術が原因で、一方の面が他方よりも粗くなっていた。
【０１２６】
ＦＡＤサンプルを、穿孔を有するポリウレタンバッキングの条片（２．５４ｃｍ×７．６ｃｍ）をクラトン（ＫＲＡＴＯＮ）粘着剤Ｂの条片（２．５４ｃｍ×７．６ｃｍ）に、バッキングの「ラフ」な面が粘着剤に向くように、そして穴の列がサンプルの長さ方向の軸に垂直になるようにして、室温で親指で押さえながら積層して作成した。１．８ｃｍ×２．５ｃｍのガーゼパッドをサンプルの中央で粘着剤層に貼り付けたが、穴は予めカットして、穴の列がサンプルの端部から６ｍｍのところから始まるようにしておいた。
【０１２７】
このＦＡＤサンプルの剥離の際の層剥離について評価したが、その方法としては、ヒトの患者の前腕部に指で押さえつけてサンプルを粘着させ、１０分間待ってから、前腕部の面に対して約９０度の角度でガーゼパッドを持ち上げ伸張剥離した。バッキングを伸張するにはほとんど力を入れる必要はなく、前腕部の皮膚および毛には痛みを与えることなくサンプルを剥離することができた。伸張と剥離の間にバッキングが破断して、粘着剤層から層剥離するのが観察された。
【０１２８】
実施例９
伸張剥離性救急ドレッシング
紙バッキング（用語の項参照）をメタルダイを使用して穿孔して６．３５ｃｍ間隔の平行な穴の列を作った。この穴は長方形（１．７５ｍｍ×０．０７ｍｍ）で、穴の長い方の辺が列の方向に並んでいて、列中における穴の間隔は０．７ｍｍとした。
【０１２９】
ＦＡＤサンプルを、穿孔を有する紙バッキングの条片（２．５４ｃｍ×７．６ｃｍ）をポリアクリレート粘着剤Ａの条片（２．５４ｃｍ×７．６ｃｍ）に、粘着剤のフィブリルと穴の列がサンプルの長さ方向の軸に垂直になるようにして、室温で親指で押さえながら積層して作成した。１．８ｃｍ×２．５ｃｍのガーゼパッドをサンプルの中央で粘着剤層に貼り付けたが、穴は予めカットして、穴の列がサンプルの端部から６ｍｍのところから始まるようにしておいた。
【０１３０】
このＦＡＤサンプルの剥離の際の層剥離について評価したが、その方法としては、ヒトの患者の前腕部に指で押さえつけてサンプルを粘着させ、１０分間待ってから、サンプルの一端を伸張し、前腕部の面に対して約３５度の角度でサンプルを伸張剥離した。バッキングを伸張するにはほとんど力を入れる必要はなく、前腕部の皮膚および毛には痛みを与えることなくサンプルを剥離することができた。伸張と剥離の間にバッキングが破断して、粘着剤層から層剥離するのが観察された。
【０１３１】
実施例１０Ａ〜Ｂ
伸張剥離性救急ドレッシング
ＦＡＤサンプルを実施例１Ａの記載に従って作成したが、ポリウレタンバッキングのシートを粘着剤シートＣに、バッキングの「ラフ」な面が粘着剤に向かうようにして、室温で積層した（実施例１０Ａ）。別のＦＡＤサンプルを同様にして調製したが、この場合はバッキングの「スムーズ」な面が粘着剤に向かうようにした（実施例１０Ｂ）。実施例１０Ａおよび１０Ｂのいずれの場合にも、実施例９における紙バッキングのところで述べたようにして、積層する前にポリウレタンバッキングに穿孔しておいた。
【０１３２】
このようにして積層させたＦＡＤサンプルを、本明細書に記述した「テープの剥離方法」に従って、スチール試験板から伸張剥離するときの層剥離について評価した。実施例１０Ａおよび１０Ｂのいずれもサンプルも、スチール試験板から伸張、剥離するときに、層剥離するのが観察された。
【０１３３】
さらにこれらのＦＡＤサンプルの剥離の際の層剥離について評価したが、その方法としては、ヒトの患者の前腕部に指で押さえつけてそれぞれのサンプルを粘着させ、１０分間待ってから、サンプルの一端を伸張し、前腕部の面に対して約３５度の角度でサンプルを伸張剥離した。実施例１０Ａおよび１０Ｂいずれのサンプルでも、バッキングを伸張するにはほとんど力を入れる必要はなく、前腕部の皮膚および毛には痛みを与えることなくサンプルを剥離することができた。伸張と剥離の間にバッキングが破断して、粘着剤層から層剥離するのが観察された。
【０１３４】
実施例１１
伸張剥離性救急ドレッシング
実施例１０Ａの記述に従ってＦＡＤサンプルを作成したが、ただし、粘着剤Ｃに代えて粘着剤Ｄを使用した。このサンプルを評価すると、実施例１０Ａで述べたのと同様の結果が得られた。
【０１３５】
実施例１２
伸張剥離性救急ドレッシング
実施例１０Ａの記述に従ってＦＡＤサンプルを作成したが、ただし、粘着剤Ｃに代えて粘着剤Ｅを使用した。このサンプルを評価すると、実施例１０Ａで述べたのと同様の結果が得られた。
【０１３６】
実施例１３
伸張剥離性救急ドレッシング
ＦＡＤサンプルを、ポリプロピレンバッキング（用語の項参照）の条片（２．５４ｃｍ×７．６ｃｍ）を粘着剤Ａの条片（２．５４ｃｍ×７．６ｃｍ）に、室温で親指で押さえながら積層して作成した。粘着剤／バッキング積層物の１．３ｃｍの小片を、条片の最長の辺に垂直に折り畳みが入るようにして、条片の中央に集めた。１．８ｃｍ×２．５ｃｍのガーゼパッドをサンプルの中央の粘着剤層に貼り付けた。
【０１３７】
このＦＡＤサンプルの剥離の際の層剥離について評価したが、その方法としては、ヒトの患者の前腕部に指で押さえつけてサンプルを粘着させ、１０分間待ってから、ＦＡＤの折り畳みをハンドルとして使用して、前腕部の面に対して約９０度の角度でガーゼパッドを持ち上げ伸張剥離した。バッキングを伸張するにはほとんど力を入れる必要はなく、前腕部の皮膚および毛には痛みを与えることなくサンプルを剥離することができた。伸張と剥離の間にバッキングが破断して、粘着剤層から層剥離するのが観察された。
【０１３８】
実施例１４
伸張剥離性救急ドレッシング
実施例１３の記載に従って、中央部分に折り畳みとガーゼパッドを有するＦＡＤサンプルを作成したが、ただし、ポリプロピレンバッキングに代えてポリウレタンバッキング（用語の項参照）を使用した。このサンプルを、実施例１３と同様にして評価した。伸張と剥離の間にバッキングが粘着剤層から層剥離するのが観察された。
【０１３９】
実施例１５
伸張剥離性救急ドレッシング
実施例１３の記載に従って、中央部分に折り畳みとガーゼパッドを有するＦＡＤサンプルを作成したが、ただし、粘着剤Ａに代えて粘着剤Ｆを使用した。このサンプルを評価すると、実施例１３で述べたのと同様の結果が得られた。
【０１４０】
本明細書に引用した、特許、特許書類および公刊物の開示の全体を、それぞれを個々に援用したごとくに、そのすべてを本明細書に援用するものとする。本発明の範囲と精神を逸脱することなく、本発明に加える各種の修正や変更は、当業者には自明であろう。本明細書において言及した実施態様および実施例によって本発明が不当に限定されるものではなく、また、そのような実施例および実施態様は単に例示として示したに過ぎず、本発明の範囲は本明細書において以下に示す特許請求の範囲によってのみ限定されることを理解すべきである。
【図面の簡単な説明】
【０１４１】
【図１】本発明の粘着テープの横断面の拡大側面図であって、これには、伸張していない位置にある、場合によっては穿孔した、バッキングが含まれている。
【図２】粘着剤を有する粘着テープを伸張させ、基材から離れバッキングから層剥離し始めたときの、横断面の拡大側面図である。
【図３】本発明の救急ドレッシングの横断面の拡大側面図であって、これには、ガーゼパッドの近くに穿孔を有する穿孔したバッキングが含まれているが、そのバッキングが破れて粘着剤が伸張され、基材およびバッキングのいずれからも離れ始めているところである。
【図４】各種のタイプのタブを有する本発明の接着性物品の実施態様を表した図である。
【図５】各種のタイプのタブを有する本発明の接着性物品の実施態様を表した図である。
【図６】各種のタイプのタブを有する本発明の接着性物品の実施態様を表した図である。
【図７】各種のタイプのタブを有する本発明の接着性物品の実施態様を表した図である。
【図８】各種のタイプのタブを有する本発明の接着性物品の実施態様を表した図である。
【図９】各種のタイプのタブを有する本発明の接着性物品の実施態様を表した図である。
【図１０】各種のタイプのタブを有する本発明の接着性物品の実施態様を表した図である。
【図１１】各種のタイプのタブを有する本発明の接着性物品の実施態様を表した図である。
【図１２】本発明の接着性物品を剥離するまた別の方法を表わした図である。
【図１３】本発明の接着性物品を剥離するまた別の方法を表わした図である。
【図１４】本発明の接着性物品を剥離するまた別の方法を表わした図である。
【国際公開パンフレット】
2005500133.tif 000004
2005500133.tif 000005
2005500133.tif 000006
2005500133.tif 000007
2005500133.tif 000008
2005500133.tif 000009
2005500133.tif 000010
2005500133.tif 000011
2005500133.tif 000012
2005500133.tif 000013
2005500133.tif 000014
2005500133.tif 000015
2005500133.tif 000016
2005500133.tif 000017
2005500133.tif 000018
2005500133.tif 000019
2005500133.tif 000020
2005500133.tif 000021
2005500133.tif 000022
2005500133.tif 000023
2005500133.tif 000024
2005500133.tif 000025
2005500133.tif 000026
2005500133.tif 000027
2005500133.tif 000028
2005500133.tif 000029
2005500133.tif 000030
2005500133.tif 000031
2005500133.tif 000032
2005500133.tif 000033
2005500133.tif 000034
2005500133.tif 000035
2005500133.tif 000036
2005500133.tif 000037
2005500133.tif 000038
2005500133.tif 000039
2005500133.tif 000040
2005500133.tif 000041
2005500133.tif 000042
2005500133.tif 000043
2005500133.tif 000044
2005500133.tif 000045
2005500133.tif 000046
2005500133.tif 000047
2005500133.tif 000048
2005500133.tif 000049
2005500133.tif 000050
2005500133.tif 000051
2005500133.tif 000052
2005500133.tif 000053
2005500133.tif 000054
【国際公開パンフレット（コレクトバージョン）】
2005500133.tif 000055
2005500133.tif 000056
【国際調査報告】
2005500133.tif 000057
2005500133.tif 000058
2005500133.tif 000059
2005500133.tif 000060
2005500133.tif 000061
2005500133.tif 000062